(57)【特許請求の範囲】
【請求項１】
添加剤が中に導入されたポリオレフィン基材を含む難燃性物品であって、
前記添加剤が、式：
【化１】
0006771538.tif 000060
［式中、Ｒ1およびＲ2は、独立して、アルキル、任意に置換されたアルキル、ベンジル、任意に置換されたベンジル、フェニル、任意に置換されたフェニル、ナフチル、および任意に置換されたナフチルからなる群から選択される］のホスホン酸エステルと、
Ｎ−アルコキシヒンダードアミンを含む相乗剤と、
メラミンシアヌレートと
を含み、
前記Ｎ−アルコキシヒンダードアミンは、
式：
【化２】
0006771538.tif 000061
［式中、Ｅ1は、Ｃ1〜Ｃ18−アルコキシまたはヒドロキシル置換されたＣ1〜Ｃ18−アルコキシである］の化合物、または
式：
【化３】
0006771538.tif 000062
［式中、Ｅ2およびＥ3は、Ｃ1〜Ｃ30−アルコキシである］の化合物、または
式：
【化４】
0006771538.tif 000063
［式中、Ｅ4およびＥ5は、Ｃ1〜Ｃ30−アルコキシまたはシクロヘキシルオキシである］の化合物、または
式：
【化５】
0006771538.tif 000064
［式中、
Ｒ5は、Ｃ1〜Ｃ40−アルキルであり、
ｎは、１から１０までの数であり、かつ
Ｗは、５０個から１０００個の間の炭素原子を含むワックス残基である］の化合物、または
式：
【化６】
0006771538.tif 000065
［式中、
ｎは、１から５０までの数であり、かつ
Ｗは、ワックス残基である］の化合物
である、難燃性物品。
【請求項２】
前記ポリオレフィン基材は、ポリプロピレン、ポリエチレンおよびそれらのコポリマーまたは混合物からなる群から選択されるポリマーを含む、請求項１に記載の物品。
【請求項３】
前記ポリオレフィンは、その中に導入された１種以上の追加のポリマーを有し、該１種以上の追加のポリマーは、ポリスチレン、ポリアミド、ポリエステル、ポリカーボネート、エポキシ樹脂、ポリウレタンまたはそれらのコポリマーもしくは混合物を含む、請求項２に記載の物品。
【請求項４】
前記物品の物理的寸法が、１ｍｍ未満である、請求項１から３までのいずれか１項に記載の物品。
【請求項５】
前記物品は、０．８ｍｍ未満の厚さを有するフィルムである、請求項４に記載の物品。
【請求項６】
Ｒ1およびＲ2の両者ともメチルである、請求項１から５までのいずれか１項に記載の物品。
【請求項７】
前記式（１）のホスホン酸エステルは、前記物品の質量に対して、０．０２質量％から２０質量％までの量で存在し、前記Ｎ−アルコキシヒンダードアミンは、前記物品の質量に対して、０．０２質量％から２０質量％までの量で存在し、かつ前記メラミンシアヌレートは、前記物品の質量に対して、０．０２質量％から２０質量％までの量で存在する、請求項１から６までのいずれか１項に記載の物品。
【請求項８】
ＵＬ−９４垂直燃焼（ＶＢ）試験による該物品の性能等級は、該物品が３．１７５ｍｍ（１２５ｍｉｌ）の射出成形棒の形である場合にＶ−０である、請求項１から７までのいずれか１項に記載の物品。
【請求項９】
式：
【化７】
0006771538.tif 000066
［式中、Ｒ1およびＲ2は、独立して、アルキル、任意に置換されたアルキル、ベンジル、任意に置換されたベンジル、フェニル、任意に置換されたフェニル、ナフチル、および任意に置換されたナフチルからなる群から選択される］のホスホン酸エステルと、
Ｎ−アルコキシヒンダードアミンと、
メラミンシアヌレートと
を含み、
前記Ｎ−アルコキシヒンダードアミンは、
式：
【化８】
0006771538.tif 000067
［式中、Ｅ1は、Ｃ1〜Ｃ18−アルコキシまたはヒドロキシル置換されたＣ1〜Ｃ18−アルコキシである］の化合物、または
式：
【化９】
0006771538.tif 000068
［式中、Ｅ2およびＥ3は、Ｃ1〜Ｃ30−アルコキシである］の化合物、または
式：
【化１０】
0006771538.tif 000069
［式中、Ｅ4およびＥ5は、Ｃ1〜Ｃ30−アルコキシまたはシクロヘキシルオキシである］の化合物、または
式：
【化１１】
0006771538.tif 000070
［式中、
Ｒ5は、Ｃ1〜Ｃ40−アルキルであり、
ｎは、１から１０までの数であり、かつ
Ｗは、５０個から１０００個の間の炭素原子を含むワックス残基である］の化合物、または
式：
【化１２】
0006771538.tif 000071
［式中、
ｎは、１から５０までの数であり、かつ
Ｗは、ワックス残基である］の化合物
である、難燃剤組成物。
【請求項１０】
ポリオレフィンをさらに含む、請求項９に記載の難燃剤組成物。
【請求項１１】
式：
【化１３】
0006771538.tif 000072
［式中、Ｒ1およびＲ2は、独立して、アルキル、任意に置換されたアルキル、ベンジル、任意に置換されたベンジル、フェニル、任意に置換されたフェニル、ナフチル、および任意に置換されたナフチルからなる群から選択される］のホスホン酸エステルと、
Ｎ−アルコキシヒンダードアミンと、
メラミンシアヌレートと
を含む組成物の、ポリオレフィンの難燃性の増大のための使用であって、
前記Ｎ−アルコキシヒンダードアミンは、
式：
【化１４】
0006771538.tif 000073
［式中、Ｅ1は、Ｃ1〜Ｃ18−アルコキシまたはヒドロキシル置換されたＣ1〜Ｃ18−アルコキシである］の化合物、または
式：
【化１５】
0006771538.tif 000074
［式中、Ｅ2およびＥ3は、Ｃ1〜Ｃ30−アルコキシである］の化合物、または
式：
【化１６】
0006771538.tif 000075
［式中、Ｅ4およびＥ5は、Ｃ1〜Ｃ30−アルコキシまたはシクロヘキシルオキシである］の化合物、または
式：
【化１７】
0006771538.tif 000076
［式中、
Ｒ5は、Ｃ1〜Ｃ40−アルキルであり、
ｎは、１から１０までの数であり、かつ
Ｗは、５０個から１０００個の間の炭素原子を含むワックス残基である］の化合物、または
式：
【化１８】
0006771538.tif 000077
［式中、
ｎは、１から５０までの数であり、かつ
Ｗは、ワックス残基である］の化合物
である、前記使用。
【請求項１２】
式：
【化１９】
0006771538.tif 000078
［式中、Ｒ1およびＲ2は、独立して、アルキル、任意に置換されたアルキル、ベンジル、任意に置換されたベンジル、フェニル、任意に置換されたフェニル、ナフチル、および任意に置換されたナフチルからなる群から選択される］のホスホン酸エステルと、
式：
【化２０】
0006771538.tif 000079
［式中、Ｅ1は、Ｃ1〜Ｃ18−アルコキシまたはヒドロキシル置換されたＣ1〜Ｃ18−アルコキシである］のＮ−アルコキシヒンダードアミンと
を含む難燃剤組成物。
【請求項１３】
ポリオレフィンをさらに含む、請求項１２に記載の難燃剤組成物。
【発明の詳細な説明】
【技術分野】
【０００１】
本発明は、ポリオレフィン基材、特定のホスホン酸エステル、Ｎ−アルコキシヒンダードアミンを含む相乗剤およびメラミンシアヌレートを含む難燃性物品に関する。本発明のさらなる一態様は、難燃剤組成物それ自体および該組成物のポリオレフィンの難燃性の増大のための使用である。本発明はまた、特定のホスホン酸エステルと、トリアジンを含まない特定のＮ−アルコキシヒンダードアミンとを含む難燃剤組成物に関する。
【背景技術】
【０００２】
依然として、ポリオレフィンで使用することができる改善された特性を有する難燃剤系に需要がある。安全規則および立法活動が特に高まっていることの理由は、既知の難燃剤系がもはや全ての必要な要件を満たしていないからである。ハロゲン不含または低ハロゲンの難燃剤配合物は、環境的理由からも、火災に関連した煙密度および毒性の点でのそれらのより良好な性能によっても好ましい。改善された熱安定性および光安定性ならびにより低い腐食性挙動は、ハロゲン不含または低ハロゲンの難燃剤という解決策のさらなる利点である。
【発明の概要】
【発明が解決しようとする課題】
【０００３】
本発明による相乗的難燃剤混合物は、ハロゲン不含であり、臭素系難燃剤と酸化アンチモンとの組み合わせのような従来の系と比べて、少ない投入レベルで望ましい難燃性（例えば、ＵＬ９４垂直燃焼（ＶＢ）試験）を達成する。本発明の組成物が使用されるか、または従来の難燃剤に添加されると、特定の水準の難燃性に達するのに必要な全量は、大幅に低減され得る。結果として、機械的特性および長期安定性は高まる。さらに、必要とされる光安定性および加工安定性のレベルを満たすどころか、上回ることもある。
【０００４】
本発明の相乗的混合物は、非常に低濃度で作用し、酸化アンチモンおよび臭素系難燃剤の含量を減らすかまたは排除することを可能にする。優れた難燃特性を有するポリオレフィンは、本発明の相乗的混合物が使用される場合に実現される。さらに、燃焼時間および接炎の間の発炎滴下は大幅に低減される。さらに、本発明の難燃剤組成物の使用によって、ハロゲン含有難燃剤およびアンチモン化合物の他に、充填材も大幅に減らすか、または置き換えることができる。
【課題を解決するための手段】
【０００５】
本発明の一態様は、添加剤が中に導入されたポリオレフィン基材を含む難燃性物品であって、前記添加剤が、式：
【化１】
0006771538.tif 000002
［式中、Ｒ1およびＲ2は、独立して、アルキル、任意に置換されたアルキル、ベンジル、任意に置換されたベンジル、フェニル、任意に置換されたフェニル、ナフチル、および任意に置換されたナフチルからなる群から選択される］のホスホン酸エステルと、Ｎ−アルコキシヒンダードアミンを含む相乗剤と、メラミンシアヌレートとを含む、難燃性物品である。
【発明を実施するための形態】
【０００６】
アルキルとしてのＲ1およびＲ2は、好ましくは、直鎖状または分枝鎖状のＣ1〜Ｃ10−アルキル基、特に直鎖状または分枝鎖状のＣ1〜Ｃ4−アルキル基である。
【０００７】
ベンジル、フェニルおよびナフチルとしてのＲ1およびＲ2の置換基としては、ハロゲン、ニトロ、シアノ、ヒドロキシル、アミノ、カルボキシ、Ｃ1〜Ｃ4−アルキルおよびＣ1〜Ｃ4−アルコキシを挙げることができる。非置換のベンジル、フェニルおよびナフチルが好ましい。
【０００８】
Ｒ1およびＲ2がメチルまたはベンジル、特にメチルであることが非常に好ましい。
【０００９】
Ｎ−アルコキシヒンダードアミンは、好ましくは、非置換もしくはヒドロキシにより置換されたＮ−Ｃ1〜Ｃ40−アルコキシヒンダードアミン、Ｎ−シクロヘキシルオキシヒンダードアミン、または構造要素Ｎ−Ｏ−Ｗを含み、そのＷが５０個から１０００個の間の炭素原子を含むワックスであるヒンダードアミンである。
【００１０】
より好ましくは、Ｎ−アルコキシヒンダードアミンは、式：
【化２】
0006771538.tif 000003
［式中、
Ｇ1およびＧ2は、互いに独立して、Ｃ1〜Ｃ8−アルキルであるか、または一緒になってペンタメチレンであり、
Ｚ1およびＺ2は、それぞれメチルであるか、またはＺ1およびＺ2は、一緒になって結合部を形成し、かつ
Ｅは、非置換もしくはヒドロキシによって置換されたＣ1〜Ｃ40−アルコキシであるか、またはシクロヘキシルオキシもしくは式−Ｏ−Ｗの基であり、その式中、Ｗは、５０個から１０００個の間の炭素原子を含むワックスである］の構造要素を含む。
【００１１】
Ｇ1およびＧ2は、好ましくはそれぞれメチルである。
【００１２】
Ｚ1およびＺ2は、好ましくは一緒になって有機結合部、特にトリアジンを含まない有機結合部を形成する。
【００１３】
Ｅは、好ましくは、非置換もしくはヒドロキシによって置換されたＣ1〜Ｃ20−アルコキシであるか、またはシクロヘキシルオキシもしくは式−Ｏ−Ｗの基（残基）であり、その式中、Ｗは、５０個から１０００個の間の炭素原子を含むワックスである。Ｗは、好ましくは、５０個から８００個の間の、特に５０個から５００個の間の炭素原子を含むワックスである。Ｅの例は、プロピルオキシ、オクチルオキシ、２−ヒドロキシ−２−メチルプロポキシ、デシルオキシ、ウンデシルオキシ、ドデシルオキシ、シクロヘキシルオキシおよび上述のワックスである。
【００１４】
より好ましくは、Ｎ−アルコキシヒンダードアミンは、
式：
【化３】
0006771538.tif 000004
［式中、
Ｘは、式
【化４】
0006771538.tif 000005
の基であり、
Ｙは、−（ＣＨ2）6−であり、それぞれのＲは、−ＯＣ3Ｈ7であり、かつｎは、１から５までの整数である］の化合物、または
式：
【化５】
0006771538.tif 000006
［式中、Ｒ3は、ｎ−プロピルであり、かつＸ1は、ｎ−ブチルである］の化合物、または
式：
【化６】
0006771538.tif 000007
［式中、Ｒ4は、式
【化７】
0006771538.tif 000008
の基である］の化合物、または
式：
【化８】
0006771538.tif 000009
の化合物である。
【００１５】
本発明の特定の一実施形態は、式（３）、（４）および（５）、特に式（３）および（５）の化合物に向けられる。
【００１６】
Ｎ−アルコキシヒンダードアミンであって、
式：
【化９】
0006771538.tif 000010
［式中、Ｅ1は、Ｃ1〜Ｃ18−アルコキシまたはヒドロキシル置換されたＣ1〜Ｃ18−アルコキシである］の化合物、または
式：
【化１０】
0006771538.tif 000011
［式中、Ｅ2およびＥ3は、Ｃ1〜Ｃ30−アルコキシである］の化合物、または
式；
【化１１】
0006771538.tif 000012
［式中、Ｅ4およびＥ5は、Ｃ1〜Ｃ30−アルコキシもしくはシクロヘキシルオキシである］の化合物、または
式：
【化１２】
0006771538.tif 000013
［式中、
Ｒ5は、Ｃ1〜Ｃ40−アルキルであり、
ｎは、１から１０までの数であり、かつ
Ｗは、５０個から１０００個の間の炭素原子を含むワックス残基である］の化合物、または
式：
【化１３】
0006771538.tif 000014
［式中、
ｎは、１から５０までの、特に１から１０までの数であり、かつ
Ｗは、ワックス残基、特に５０個から１０００個の間の炭素原子を含むワックス残基である］の化合物であるＮ−アルコキシヒンダードアミンも好ましい。
【００１７】
Ｅ1は、好ましくはＣ1〜Ｃ4−アルコキシまたはヒドロキシル置換されたＣ1〜Ｃ4−アルコキシ、特にヒドロキシル置換されたＣ1〜Ｃ4−アルコキシ、より好ましくは２−ヒドロキシ−２−メチルプロポキシである。式（７）の化合物は、最も好ましくは１−（２−ヒドロキシ−２−メチルプロポキシ）−４−オクタデカノイルオキシ−２，２，６，６−テトラメチルピペリジンである。
【００１８】
Ｅ2およびＥ3は、好ましくはＣ1〜Ｃ20−アルコキシ、特にＣ8〜Ｃ20−アルコキシである。デシルオキシ、ウンデシルオキシおよびドデシルオキシ、特にウンデシルオキシが非常に好ましい。
【００１９】
Ｅ4およびＥ5は、好ましくはＣ1〜Ｃ10−アルコキシまたはシクロヘキシルオキシ、特にＣ1〜Ｃ10−アルコキシ、より好ましくはオクチルオキシである。
【００２０】
Ｒ5は、好ましくはＣ11〜Ｃ20−アルキルである。
【００２１】
式（１０）および式（１０ａ）におけるＷは、好ましくは、５０個から８００個の間の、特に５０個から５００個の間の炭素原子を含むワックスである。
【００２２】
式（３）ないし式（１０）のＮ−アルコキシヒンダードアミン、特に式（７）ないし式（１０）のＮ−アルコキシヒンダードアミン、好ましくは式（７）および式（９）のＮ−アルコキシヒンダードアミン、より好ましくは式（７）のＮ−アルコキシヒンダードアミンが好ましい。
【００２３】
式：
【化１４】
0006771538.tif 000015
の部分を含むＮ−アルコキシヒンダードアミンも好ましい。
【００２４】
メラミンシアヌレートは、メラミンおよびシアヌル酸から形成される塩であり、例えば、好ましくは等モル量のメラミンおよびシアヌル酸の反応によって得ることができる。適切なメラミンシアヌレートは、例えばＭｅｌａｐｕｒ（登録商標）ＭＣ（ＢＡＳＦ  ＳＥから入手可能）として市販されている。メラミンシアヌレートの平均粒度は、一般的に、５０マイクロメートル未満、好ましくは３５マイクロメートル未満、より好ましくは２５マイクロメートル以下である。いかなるサイズのメラミンシアヌレートの粒子も使用できるが、好ましくは完成した部材に滑らかな表面を与えるために小さい粒度が使用される。
【００２５】
特定の実施形態においては、ポリオレフィン基材には、例えばポリプロピレン（ＰＰ）、ポリエチレン（ＰＥ）およびそれらのコポリマーが含まれる。ポリオレフィン基材には、その中にその他のポリマー、例えばポリスチレン、ポリアミド、ポリエステル、ポリカーボネート、エポキシ樹脂、ポリウレタンおよびそれらのコポリマー（例えば、ランダムもしくはブロックコポリマー）またはそれらの混合物が導入されていてよい。特定の実施形態においては、ポリオレフィン基材には、直鎖状低密度ポリエチレン（ＬＬＤＰＥ）、低密度ポリエチレン（ＬＤＰＥ）、中密度ポリエチレン（ＭＤＰＥ）または高密度ポリエチレン（ＨＤＰＥ）が含まれる。ポリマー混合物の特定の実施形態には、例えばＰＰ／ＨＤＰＥ、ＰＰ／ＬＬＤＰＥおよびＬＬＤＰＥ／ＨＤＰＥならびに三元混合物、例えばＰＰ／ＨＤＰＥ／ＬＬＤＰＥが含まれる。特定の実施形態においては、ポリマーは、直鎖状または分枝鎖状であってよく、かつ架橋（例えば、化学的架橋）を伴ってまたは架橋を伴わずに配合されてよい。
【００２６】
特定の実施形態においては、ＰＰおよびＰＥのブレンドは、該ブレンド中での成分の相溶性、部分混和性または混和性の均衡を促すのに適した第三のポリマーと任意に配合することができる。そのような材料は、「界面張力低下剤」または「相溶化剤」と呼ばれる。
【００２７】
特定の実施形態においては、ポリマーを架橋させることで、ポリプロピレン主鎖から出る長鎖分岐（ＬＣＢ）を導入することができ、こうしてポリプロピレン等級で現在市販されているものより高い溶融強度および伸展性ならびにより低い溶融流れが得られる。
【００２８】
ポリプロピレンを利用する特定の実施形態においては、組成物は、成形物品への溶融加工に際して存在する他のものより高い水準の、ポリマー中に形成される結晶性を促す添加剤を含有してよい。そのような添加剤は、「核生成剤」と呼ばれる。
【００２９】
そのような核生成剤の例は、以下の、無機物質、例えばタルク、金属酸化物、例えば二酸化チタンもしくは酸化マグネシウム、好ましくはアルカリ土類金属のリン酸塩、炭酸塩もしくは硫酸塩、有機化合物、例えば芳香族ビスアセタール、例えば、Ｉｒｇａｃｌｅａｒ  Ｄ（登録商標）、Ｍｉｌｌａｄ  ３９０５（登録商標）およびＧｅｌ  Ａｌｌ  Ｄ（登録商標）として市販される１，３：２，４−ビス（ベンジリデン）ソルビトール、Ｉｒｇａｃｌｅａｒ  ＤＭ（登録商標）、Ｍｉｌｌａｄ  ３９４０（登録商標）、ＮＣ−６（Ｍｉｔｓｕｉ（登録商標））およびＧｅｌ  Ａｌｌ  ＭＤ（登録商標）として市販される１，３：２，４−ビス（４−メチルベンジリデン）ソルビトール、Ｍｉｌｌａｄ  ３９８８（登録商標）として市販される１，３：２，４−ビス（３，４−ジメチルベンジリデン）ソルビトール、ＮＣ−４（Ｍｉｔｓｕｉ（登録商標））として市販される１，３：２，４−ビス（４−エチルベンジリデン）ソルビトール、Ｍｉｌｌａｄ  ＮＸ  ８０００（登録商標）として市販される１，２，３−トリデオキシ−４，６：５，７−ビス−Ｏ−［（４−プロピルフェニル）メチレン］ノニトール、またはカルボン酸の塩をベースとする核生成剤、例えば安息香酸ナトリウム、またはＳａｎｄｏｓｔａｂ  ４０３０（登録商標）として市販されるカルボキシアルミニウムヒドロキシドをベースとする核生成剤、例えば、アルミニウムヒドロキシ−ビス［４−（ｔ−ブチル）ベンゾエート］、またはロジンもしくはアビエチン酸の塩をベースとする核生成剤、例えばＰｉｎｅｃｒｙｓｔａｌ  ＫＭ−１３００（登録商標）またはＰｉｎｅｃｒｙｓｔａｌ  ＫＭ−１６００（登録商標）、またはＨｙｐｅｒｆｏｒｍ  ＨＰＮ−６８（登録商標）として市販されるシス−エンド−ビシクロ（２．２．１）ヘプタン２，３−ジカルボン酸の二ナトリウム塩（＝ケミカルアブストラクツ（ＣＡＳ）登録番号３５１８７０−３３−２）ならびにＨｙｐｅｒｆｏｒｍ  ＨＰＮ−２０Ｅ（登録商標）として市販されるヘキサヒドロフタル酸のカルシウム塩、または亜鉛グリセロレート（ＣＡＳ登録番号８７１８９−２５−１；例えば、Ｐｒｉｆｅｒ  ３８８１（登録商標）もしくはＰｒｉｆｅｒ  ３８８８（登録商標）として市販される）、または１，３，５−トリス［２，２−ジメチルプロピオニルアミノ］ベンゼンである。
【００３０】
ポリオレフィンは、例えばラジカル重合（通常は、高圧および高められた温度下で）および触媒重合（例えば、通常は、第ＩＶｂ族、第Ｖｂ族、第ＶＩｂ族または第ＶＩＩＩ族の１種または１種より多くの金属を含有する触媒を使用する）を含む様々な方法によって製造することができる。そのような金属は、通常はπ配位またはσ配位することができる１つまたは１つより多くの配位子、一般的にオキシド、ハライド、アルコレート、エステル、エーテル、アミン、アルキル、アルケニルおよび／またはアリールを有する金属錯体を形成することができる。そのような金属錯体は、遊離形であっても、または基材上に、一般に活性化塩化マグネシウム、塩化チタン（ＩＩＩ）、アルミナもしくはケイ素酸化物上に固定されてもよい。触媒は、重合媒体中に可溶性または不溶性であってよい。触媒は、それだけで重合中で使用することができるか、またはさらなる活性化剤を、一般に金属が第Ｉａ族、第ＩＩａ族および／または第ＩＩＩａ族の元素である金属アルキル、金属水素化物、金属アルキルハロゲン化物、金属アルキル酸化物または金属アルキルオキサンを使用することができる。活性化剤は、適宜、さらなるエステル基、エーテル基、アミン基またはシリルエーテル基で変性されてよい。これらの触媒系は、通常は、「フィリップス」、「スタンダード・オイル・インディアナ」、「ツィーグラー（−ナッタ）」、「ＴＮＺ」、「メタロセン」または「シングルサイト触媒」と呼ばれる。
【００３１】
ポリプロピレンを利用する特定の実施形態においては、該ポリプロピレンは、ポリプロピレンランダムコポリマー、交互コポリマーもしくはセグメント化コポリマー、またはエチレン、１−プロペン、Ｃ4〜Ｃ20−α−オレフィン、ビニルシクロヘキサン、ビニルシクロヘキセン、Ｃ4〜Ｃ20−アルカンジエン、Ｃ5〜Ｃ12−シクロアルカンジエンおよびノルボルネン誘導体から選択される１種以上のコモノマーを含むブロックコポリマーであって、プロピレンとそれらの１種以上のコモノマーの全モル量が１００％であるブロックコポリマーである。適切なＣ4〜Ｃ20−α−オレフィンの例には、制限されるものではないが、１−ブテン、１−ペンテン、１−ヘキセン、１−ヘプテン、１−オクテン、１−ノネン、１−デセン、１−ウンデセン、１−ドデセン、１−テトラデセン、１−ヘキサデセン、１−オクタデセン、１−エイコセン、および４−メチル−１−ペンテンが含まれる。適切なＣ4〜Ｃ20−アルカンジエンには、制限されるものではないが、ヘキサジエンおよびオクタジエンが含まれる。適切なＣ5〜Ｃ12−シクロアルカンジエンの例には、制限されるものではないが、シクロペンタジエン、シクロヘキサジエンおよびシクロオクタジエンが含まれる。適切なノルボルネン誘導体の例には、制限されるものではないが、５−エチリデン−２−ノルボルネン、ジシクロペタジエンおよびメチレンジメチレン−ヘキサヒドロナフタレンが含まれる。
【００３２】
ポリプロピレンコポリマーにはまた、長鎖分岐を有するポリプロピレンコポリマーが含まれる。幾つかの実施形態においては、プロピレン／エチレンコポリマーは、例えば５０質量％〜９９．９質量％の、８０質量％〜９９．９質量％の、または９０質量％〜９９．９質量％のプロピレンを含む。
【００３３】
特定の実施形態においては、基材を構成するポリオレフィンポリマーは、ポリプロピレン、ポリエチレンおよびそれらのコポリマーまたは混合物から選択される。該基材は、その中に導入された追加のポリマー、例えば、制限されるものではないが、ポリスチレン、ポリアミド、ポリエステル、ポリカーボネート、エポキシ樹脂、ポリウレタンまたはそれらのコポリマーもしくは混合物を含んでよい。特定の実施形態においては、ポリオレフィン基材中に導入されるその他のポリマーの全量は、ポリオレフィン基材の全質量の１５質量％未満、２０質量％未満、２５質量％未満、３０質量％未満、３５質量％未満、４０質量％未満、４５質量％未満、５０質量％未満、５５質量％未満、６０質量％未満、６５質量％未満、７０質量％未満、７５質量％未満、８０質量％未満、または８５質量％未満である。
【００３４】
特定の実施形態においては、プロピレンコポリマーであって、そのコモノマーがＣ9〜Ｃ20−α−オレフィン（例えば、１−ノネン、１−デセン、１−ウンデセン、１−ドデセン、１−テトラデセン、１−ヘキサデセン、１−オクタデセンまたは１−エイコセン）、Ｃ9〜Ｃ20−アルカンジエン、Ｃ9〜Ｃ12−シクロアルカンジエン、またはノルボルネン誘導体（例えば、５−エチリデン−２−ノルボルネンまたはメチレンジメチレン−ヘキサヒドロナフタレン）であるコポリマーは、少なくとも９０モル％の、９０モル％〜９９．９モル％の、または９０モル％〜９９モル％のプロピレンを含み得る。
【００３５】
特定の一実施形態においては、プロピレンコポリマーであって、そのコモノマーがＣ4〜Ｃ8−α−オレフィン（例えば、１−ブテン、１−ペンテン、１−ヘキセン、１−ヘプテン、１−オクテンまたは４−メチル−１−ペンテン）、ビニルシクロヘキサン、ビニルシクロヘキセン、Ｃ4〜Ｃ8−アルカンジエンまたはＣ5〜Ｃ8−シクロアルカンジエンであるコポリマーは、少なくとも８０モル％の、８０モル％〜９９．９モル％の、または８０モル％〜９９モル％のプロピレンを含み得る。
【００３６】
ポリオレフィン基材のさらなる実施形態には、プロピレン／イソブチレンコポリマー、プロピレン／ブタジエンコポリマー、プロピレン／シクロオレフィンコポリマー、プロピレンとエチレンおよびジエン（例えば、ヘキサジエン、ジシクロペンタジエン、またはエチリデン−ノルボルネン）とのターポリマー、プロピレン／１−オレフィンコポリマー（例えば、その１−オレフィンはインサイチューで生成される）ならびにプロピレン／一酸化炭素コポリマーが含まれる。
【００３７】
ポリプロピレンおよびポリエチレン、特にポリエチレンが好ましい。
【００３８】
特定の実施形態においては、式（１）のホスホン酸エステル、Ｎ−アルコキシヒンダードアミンおよびメラミンシアヌレートの他に、１種以上の難燃剤化合物が添加剤としてポリオレフィン基材中に導入されてよい。
【００３９】
リン含有難燃剤には、例えば、欧州特許第１１０４７６６号明細書、特開平０７−２９２２３３号公報、独国特許出願公開第１９８２８５４１号公報、独国特許出願公開第１９８８５３６号公報、特開平１１−２６３８８５号公報、米国特許第４，０７９，０３５号明細書、同第４，１０７，１０８号明細書、同第４，１０８，８０５号明細書および同第６，２６５，５９９号明細書に開示されるホスファゼン難燃剤が含まれ得る。ハロゲン化されていないリン系難燃剤は、リンを含む化合物、例えばトリフェニルホスフェート、リン酸エステル、ホスホニウム誘導体、ホスホン酸エステル、リン酸のエステルおよびリン酸エステル、ならびに米国特許第７，７８６，１９９号明細書に記載される化合物である。リン系（有機リン）難燃剤は、通常は、アルキル（一般に直鎖状）基またはアリール（芳香族環）基が結合されているリン酸中心から構成される。例には、赤リン、無機リン酸塩、不溶性リン酸アンモニウム、ポリリン酸アンモニウム、ポリリン酸尿素アンモニウム、オルトリン酸アンモニウム、リン酸炭酸アンモニウム、リン酸尿素アンモニウム、リン酸二アンモニウム、リン酸メラミンアンモニウム、ポリリン酸ジエチレンジアミン、ポリリン酸ジシアンジアミド、ポリリン酸塩、リン酸尿素、ピロリン酸メラミン、オルトリン酸メラミン、ホスホン酸メチルジメチルのメラミン塩、亜リン酸水素ジメチルのメラミン塩、ポリリン酸ホウ素のメラミン塩、ホスホン酸メチルジメチルの尿素塩、有機リン酸塩、ホスホン酸塩およびホスフィンオキシドが含まれる。リン酸エステルには、例えばトリアルキル誘導体、例えばリン酸トリエチル、リン酸トリス（２−エチルヘキシル）、リン酸トリオクチル、トリアリール誘導体、例えばリン酸トリフェニル、リン酸ジフェニルクレシルおよびリン酸トリクレシルならびにアリール−アルキル誘導体、例えばリン酸２−エチルヘキシル−ジフェニルおよびリン酸ジメチル−アリールおよびリン酸オクチルフェニルならびにリン酸エチレンジアミンが含まれる。
【００４０】
リン系難燃剤のその他の例には、リン酸ホウ素メチルアミン、リン酸シアヌルアミド、リン酸マグネシウム、リン酸ジメチルエタノールアミン、環状ホスホン酸エステル、ホスホン酸トリアルキル、リン酸アンモニウムカリウム、リン酸シアヌルアミド、リン酸アニリン、トリメチルホスホラミド、トリス（１−アジリジニル）ホスフィンオキシド、ビス（５，５−ジメチル−２−チオノ−１，３，２−ジオキサホスホリンアミル）オキシド、ジメチルホスホノ−Ｎ−ヒドロキシメチル−３−プロピオンアミド、リン酸トリス（２−ブトキシエチル）、テトラキス（ヒドロキシメチル）ホスホニウム塩、例えばテトラキス（ヒドロキシメチル）ホスホニウムクロリドおよびテトラキス（ヒドロキシメチル）ホスホニウムスルフェート、ｎ−ヒドロキシメチル−３−（ジメチルホスホノ）プロピオンアミド、ポリリン酸ホウ素のメラミン塩、ポリリン酸ホウ素のアンモニウム塩、亜リン酸トリフェニル、リン酸ジメチルアンモニウム、オルトリン酸メラミン、リン酸尿素アンモニウム、リン酸メラミンアンモニウム、ホスホン酸メチルジメチルのメラミン塩、亜リン酸水素ジメチルのメラミン塩が含まれる。
【００４１】
金属水酸化物系難燃剤には、無機水酸化物、例えば水酸化アルミニウム、水酸化マグネシウム、アルミナ三水和物（ＡＴＨ）およびヒドロキシ炭酸塩が含まれる。
【００４２】
メラミン系難燃剤は、３個の化学基を含むハロゲン化されていない難燃剤：（ａ）メラミン（２，４，６−トリアミノ−１，３，５−トリアジン）、（ｂ）メラミン誘導体（有機酸もしくは無機酸、例えばホウ酸、シアヌル酸、リン酸もしくはピロリン酸／ポリリン酸との塩を含む）および（ｃ）メラミン同族体の一つの群である。メラミン誘導体には、例えばモノリン酸メラミン（メラミンおよびリン酸の塩）、ピロリン酸メラミンおよびポリリン酸メラミンが含まれる。メラミン同族体には、メラム（１，３，５−トリアジン−２，４，６−トリアミン−ｎ−（４，６−ジアミノ−１，３，５−トリアジン−２−イル））、メレム（２，５，８−トリアミノ−１，３，４，６，７，９，９ｂ−ヘプタアザフェナレン）およびメロン（ポリ［８−アミノ−１，３，４，６，７，９，９ｂ−ヘプタアザフェナレン−２，５−ジイル）が含まれる。
【００４３】
メラミン系難燃剤にはまた、メラミン化合物／ポリオール縮合物が含まれる。例えば、米国特許出願番号１０／５３９，０９７（国際公開第２００４／０５５０２９号として公開された）および米国特許出願公開第２０１０／１５２３７６号公報において開示されるように、そこではポリオールは、直鎖状、分枝鎖状もしくは環状の三価、四価、五価もしくは六価アルコールまたは直鎖状もしくは環状のＣ4〜Ｃ6−アルドースもしくはＣ4〜Ｃ6−ケトースであり、かつメラミン化合物は、リン酸メラミン、ピロリン酸メラミンまたはポリリン酸メラミンである。幾つかの実施形態においては、前記ポリオールは、ペンタエリトリトールまたはジペンタエリトリトールである。幾つかの実施形態においては、前記メラミン化合物は、リン酸メラミンである。メラミン化合物とポリオールとのモル比は、幾つかの実施形態においては、約１：１から約４：１までである。該縮合物中には、ヒドロキシ基によって置換された樹枝状ポリマー、例えば樹枝状ポリエステルまたは樹枝状ポリアミドがさらに導入されていてよい。樹枝状ポリエステルは、トリメチロールプロパン、ペンタエリトリトール、エトキシル化されたペンタエリトリトールから選択される開始化合物および連鎖延長するジメチルプロピオン酸の生成物であってよい。樹枝状ポリアミドは、幾つかの実施形態においては、環状カルボン酸無水物およびジイソプロパノールアミンの重縮合物である。
【００４４】
ホウ酸塩系難燃剤化合物には、例えばホウ酸亜鉛、ホウ砂（ホウ酸ナトリウム）、ホウ酸アンモニウムおよびホウ酸カルシウムが含まれ得る。ホウ酸亜鉛は、化学組成ｘＺｎＯyＢ2Ｏ3・ｚＨ2Ｏを有するホウ素系難燃剤である。ホウ酸亜鉛は、単独で、またはその他の化学的化合物、例えばアルミナ三水和物、水酸化マグネシウムまたは赤リンと組み合わせて使用することができる。それは、ハロゲン源の分解を加速させ、チャー形成を促進する亜鉛ハロゲン化物または亜鉛オキシハロゲン化物により作用する。
【００４５】
単独で、またはその他の難燃性物質と組み合わせて使用することができる、その他の金属含有難燃性物質の例には、制限されるものではないが、酸化マグネシウム、塩化マグネシウム、タルク、アルミナ水和物、酸化亜鉛、アルミナ三水和物、アルミナマグネシウム、ケイ酸カルシウム、ケイ酸ナトリウム、ゼオライト、炭酸ナトリウム、炭酸カルシウム、モリブデン酸アンモニウム、酸化鉄、酸化銅、リン酸亜鉛、塩化亜鉛、クレイ、リン酸二水素ナトリウム、スズ、モリブデンおよび亜鉛が含まれる。
【００４６】
特定の実施形態においては、有機リン化合物は、
【化１５】
0006771538.tif 000016
の式を有するリン酸エステルである。
【００４７】
特定の実施形態においては、有機リン化合物は、
【化１６】
0006771538.tif 000017
の式を有するホスホン酸エステルである。
【００４８】
特定の実施形態においては、有機リン化合物は、
【化１７】
0006771538.tif 000018
の式を有するホスホン酸エステルである。
【００４９】
特定の実施形態においては、有機リン化合物は、
【化１８】
0006771538.tif 000019
の式［式中、ｎは、１から７までの整数である］を有するリン酸エステルである。
【００５０】
特定の実施形態においては、有機リン化合物は、
【化１９】
0006771538.tif 000020
の式［式中、ｎは、１または２である］を有するリン酸エステルである。
【００５１】
特定の実施形態においては、有機リン化合物は、
【化２０】
0006771538.tif 000021
の式［式中、Ｘは、二価のアリーレンであり、かつｎは、１または２である］を有するリン酸エステルである。
【００５２】
特定の実施形態においては、有機リン化合物は、
【化２１】
0006771538.tif 000022
の式を有するリン酸エステルである。
【００５３】
特定の実施形態においては、その他の適切な有機リン化合物を使用してよい。
【００５４】
特定の実施形態においては、前記１種以上の難燃剤化合物（例えば、有機リン化合物）は、ポリオレフィン基材またはその物品の質量に対して、１質量％〜７０質量％の、１質量％〜６０質量％の、１質量％〜５０質量％の、１質量％〜４０質量％の、１質量％〜３０質量％の、１質量％〜２０質量％の、１質量％〜１０質量％の、２質量％〜９質量％の、３質量％〜６質量％の、２質量％〜５質量％の、または１質量％〜４質量％の量で存在する。
【００５５】
特定の実施形態においては、有機ハロゲン系難燃剤には、例えば以下のものが含まれ得る：多臭素化ジフェニルオキシド（ＤＥ−６０Ｆ、Ｃｈｅｍｔｕｒａ  Ｃｏｒｐ．社）、デカブロモジフェニルオキシド（ＤＢＤＰＯ；Ｓａｙｔｅｘ（登録商標）１０２Ｅ）、トリス［３−ブロモ−２，２−ビス（ブロモメチル）プロピル］ホスフェート（ＰＢ３７０（登録商標）、ＦＭＣ  Ｃｏｒｐ．社）、トリス（２，３−ジブロモプロピル）ホスフェート、トリス（２，３−ジクロロプロピル）ホスフェート、クロレンド酸、テトラクロロフタル酸、テトラブロモフタル酸、ポリクロロエチルトリホスホネート混合物、テトラブロモビスフェノールＡビス（２，３−ジブロモプロピルエーテル）（ＰＥ６８）、臭素化エポキシ樹脂、エチレン−ビス（テトラブロモフタルイミド）（Ｓａｙｔｅｘ（登録商標）ＢＴ−９３）、ビス（ヘキサクロロシクロペンタジエノ）シクロオクタン（Ｄｅｃｌｏｒａｎｅ  Ｐｌｕｓ（登録商標））、塩素化パラフィン、オクタブロモジフェニルエーテル、１，２−ビス（トリブロモフェノキシ）エタン（ＦＦ６８０）、テトラブロモビスフェノールＡ（Ｓａｙｔｅｘ（登録商標）ＲＢ１００）、エチレンビス（ジブロモ−ノルボルナンジカルボキシイミド）（Ｓａｙｔｅｘ（登録商標）ＢＮ−４５１）、臭素化ポリアクリレート（ＦＲ−１０２５、ＩＣＬ  Ｉｎｄｕｓｔｒｉａｌ社）、ビス（ヘキサクロロシクロペンタジエノ）シクロオクタン、ＰＴＦＥ、トリス（２，３−ジブロモプロピル）イソシアヌレート、エチレン−ビス−テトラブロモフタルイミド、および臭素化ポリブタジエン−ポリスチレン。
【００５６】
上述の有機ハロゲン系難燃剤は、通常は無機酸化物相乗剤と組み合わされる。この使用のために最も一般的なのは、亜鉛またはアンチモンの酸化物、例えばＳｂ2Ｏ3またはＳｂ2Ｏ5である。ホウ素化合物も適している。
【００５７】
上述の追加の難燃剤種は、有利には、本発明の組成物中に、有機ポリマー基材の約０．５質量％から約７５．０質量％までの量で、例えば該組成物の全質量に対して約１０．０質量％から約７０．０質量％までの量で、例えば約２５．０質量％から約６５．０質量％までの量で含まれる。
【００５８】
特定の実施形態においては、ドリッピング防止剤も含まれていてよい。これらのドリッピング防止剤は、熱可塑性ポリマーの溶融流れを減らし、高温での滴の形成を防止する。様々な参考文献、例えば米国特許第４，２６３，２０１号明細書は、難燃剤組成物へのドリッピング防止剤の添加を記載している。高温での滴の形成を防止する適切な添加剤には、ガラス繊維、ポリテトラフルオロエチレン（ＰＴＦＥ）、耐熱エラストマー、炭素繊維、ガラス球等が含まれる。
【００５９】
式（１）のホスホン酸エステルは、好ましくは、ポリオレフィン基材中に、特にその相応の物品中に０．０２質量％から２０質量％までの量で、特に０．１質量％から１０質量％までの量で、より好ましくは１質量％から１０質量％までの量で存在する。
【００６０】
Ｎ−アルコキシヒンダードアミンは、好ましくは、ポリオレフィン基材中に、特にその相応の物品中に０．０２質量％から２０質量％までの量で、特に０．０２質量％から１０質量％までの量で、より好ましくは０．１質量％から５質量％までの量で存在する。
【００６１】
メラミンシアヌレートは、好ましくは、ポリオレフィン基材中に、特にその相応の物品中に０．０２質量％から２０質量％までの量で、特に０．１質量％から１０質量％までの量で、より好ましくは１質量％から１０質量％までの量で存在する。
【００６２】
式（１）のホスホン酸エステルが、０．０２質量％から２０質量％までの量で存在し、Ｎ−アルコキシヒンダードアミンが、０．０２質量％から２０質量％までの量で存在し、かつメラミンシアヌレートが、０．０２質量％から２０質量％までの量で存在するポリオレフィン基材、特にその相応の物品が好ましい。
【００６３】
式（１）のホスホン酸エステルが、０．１質量％から１０質量％までの量で存在し、Ｎ−アルコキシヒンダードアミンが、０．０２質量％から１０質量％までの量で存在し、かつメラミンシアヌレートが、０．１質量％から１０質量％までの量で存在するポリオレフィン基材、特にその相応の物品がより好ましい。
【００６４】
式（１）のホスホン酸エステルが、１質量％から１０質量％までの量で存在し、Ｎ−アルコキシヒンダードアミンが、０．１質量％から５質量％までの量で存在し、かつメラミンシアヌレートが、１質量％から１０質量％までの量で存在するポリオレフィン基材、特にその相応の物品が非常に好ましい。
【００６５】
ポリオレフィン基材またはその相応の物品における難燃剤（式（１）のホスホン酸エステル、Ｎ−アルコキシヒンダードアミンおよびメラミンシアヌレートを含む）の全質量は、１質量％〜７０質量％、１質量％〜６０質量％、１質量％〜５０質量％、１質量％〜４０質量％、１質量％〜３０質量％、１質量％〜２０質量％、１質量％〜１０質量％、２質量％〜９質量％、３質量％〜６質量％、２質量％〜５質量％または１質量％〜４質量％であってよい。
ポリオレフィン基材またはその相応の物品における前記質量は、それぞれの場合に、該ポリオレフィン基材または該相応の物品の全質量を基準とするものである。
【００６６】
特定の実施形態においては、１種以上の相乗剤（例えば、光吸収剤）を、さらなる添加剤としてポリオレフィン基材中に導入してよい。相乗剤はまた「安定化剤」とも呼ぶことができる。本明細書に記載される特定の相乗剤化合物は、安定化剤としての使用の他に、難燃剤化合物として利用することもできる。
【００６７】
特定の実施形態においては、紫外（ＵＶ）線吸収剤には、例えばヒドロキシフェニルベンゾトリアゾール、トリス−アリール−ｓ−トリアジン、ヒドロキシルベンゾエートおよび２−ヒドロキシベンゾフェノン型紫外線吸収剤（ＵＶＡ）ならびにシアノアクリレート、例えば商品名Ｕｖｉｎｕｌ（登録商標）３０３０、３０３５、３０３９によって知られるシアノアクリレートおよびオキサニリド、例えばＴｉｎｕｖｉｎ（登録商標）３１２が含まれる。
【００６８】
適切なヒドロキシフェニルベンゾトリアゾール型紫外線吸収剤は、米国特許第３，００４，８９６号明細書、同第３，０５５，８９６号明細書、同第３，０７２，５８５号明細書、同第３，０７４，９１０号明細書、同第３，１８９，６１５号明細書、同第３，２１８，３３２号明細書、同第３，２３０，１９４号明細書、同第４，１２７，５８６号明細書、同第４，２２６，７６３号明細書、同第４，２７５，００４号明細書、同第４，２７８，５８９号明細書、同第４，３１５，８４８号明細書、同第４，３４７，１８０号明細書、同第４，３８３，８６３号明細書、同第４，６７５，３５２号明細書、同第４，６８１，９０５号明細書、同第４，８５３，４７１号明細書、同第５，２６８，４５０号明細書、同第５，２７８，３１４号明細書、同第５，２８０，１２４号明細書、同第５，３１９，０９１号明細書、同第５，４１０，０７１号明細書、同第５，４３６，３４９号明細書、同第５，５１６，９１４号明細書、同第５，５５４，７６０号明細書、同第５，５６３，２４２号明細書、同第５，５７４，１６６号明細書、同第５，６０７，９８７号明細書、同第５，９７７，２１９号明細書、および同第６，１６６，２１８号明細書に開示されており、それには、例えば２−（２−ヒドロキシ−５−メチルフェニル）−２Ｈ−ベンゾトリアゾール、２−（３，５−ジ−ｔ−ブチル−２−ヒドロキシフェニル）−２Ｈ−ベンゾトリアゾール、２−（２−ヒドロキシ−５−ｔ−ブチルフェニル）−２Ｈ−ベンゾトリアゾール、２−（２−ヒドロキシ−５−ｔ−オクチルフェニル）−２Ｈ−ベンゾトリアゾール、５−クロロ−２−（３，５−ジ−ｔ−ブチル−２−ヒドロキシフェニル）−２Ｈ−ベンゾトリアゾール、５−クロロ−２−（３−ｔ−ブチル−２−ヒドロキシ−５−メチルフェニル）−２Ｈ−ベンゾトリアゾール、２−（３−ｓ−ブチル−５−ｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−ｔ−アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−ｔ−ブチル−２−ヒドロキシ−５−（２−（ω−ヒドロキシ−オクタ−（エチレンオキシ）カルボニル−エチル）−フェニル）−２Ｈ−ベンゾトリアゾール、２−（３−ドデシル−２−ヒドロキシ−５−メチルフェニル）−２Ｈ−ベンゾトリアゾール、２−（３−ｔ−ブチル−２−ヒドロキシ−５−（２−オクチルオキシカルボニル）エチルフェニル）−２Ｈ−ベンゾトリアゾール、ドデシル化された２−（２−ヒドロキシ−５−メチルフェニル）−２Ｈ−ベンゾトリアゾール、２−（３−ｔ−ブチル−２−ヒドロキシ−５−（２−オクチルオキシカルボニルエチル）フェニル）−５−クロロ−２Ｈ−ベンゾトリアゾール、２−（３−ｔ−ブチル−５−（２−（２−エチルヘキシルオキシ）−カルボニルエチル）−２−ヒドロキシフェニル）−５−クロロ−２Ｈ−ベンゾトリアゾール、２−（３−ｔ−ブチル−２−ヒドロキシ−５−（２−メトキシカルボニルエチル）フェニル）−５−クロロ−２Ｈ−ベンゾトリアゾール��２−（３−ｔ−ブチル−２−ヒドロキシ−５−（２−メトキシカルボニルエチル）フェニル）−２Ｈ−ベンゾトリアゾール、２−（３−ｔ−ブチル−５−（２−（２−エチルヘキシルオキシ）カルボニルエチル）−２−ヒドロキシフェニル）−２Ｈ−ベンゾトリアゾール、２−（３−ｔ−ブチル−２−ヒドロキシ−５−（２−イソオクチルオキシカルボニルエチル）フェニル−２Ｈ−ベンゾトリアゾール、２，２’−メチレン−ビス（４−ｔ−オクチル−（６−２Ｈ−ベンゾトリアゾール−２−イル）フェノール）、
【００６９】
２−（２−ヒドロキシ−３−α−クミル−５−ｔ−オクチルフェニル）−２Ｈ−ベンゾトリアゾール、２−（２−ヒドロキシ−３−ｔ−オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−ｔ−オクチルフェニル）−２Ｈ−ベンゾトリアゾール、２−（３−ｔ−ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−ｔ−オクチルフェニル）−２Ｈ−ベンゾトリアゾール、５−トリフルオロメチル−２−（２−ヒドロキシ−５−ｔ−オクチルフェニル）−２Ｈ−ベンゾトリアゾール、５−トリフルオロメチル−２−（２−ヒドロキシ−３，５−ジ−ｔ−オクチルフェニル）−２Ｈ−ベンゾトリアゾール、メチル３−（５−トリフルオロメチル−２Ｈ−ベンゾトリアゾール−２−イル）−５−ｔ−ブチル−４−ヒドロキシヒドロシンナメート、５−ブチルスルホニル−２−（２−ヒドロキシ−３−α−クミル−５−ｔ−オクチルフェニル）−２Ｈ−ベンゾトリアゾール、５−トリフルオロメチル−２−（２−ヒドロキシ−３−α−クミル−５−ｔ−ブチルフェニル）−２Ｈ−ベンゾトリアゾール、５−トリフルオロメチル−２−（２−ヒドロキシ−３，５−ジ−ｔ−ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−ｔ−ブチルフェニル）−２Ｈ−ベンゾトリアゾールおよび５−フェニルスルホニル−２−（２−ヒドロキシ−３，５−ジ−ｔ−ブチルフェニル）−２Ｈ−ベンゾトリアゾールが含まれる。
【００７０】
適切なトリス−アリール−ｓ−トリアジン系紫外線吸収剤は、例えば、米国特許第３，８４３，３７１号明細書、同第４，６１９，９５６号明細書、同第４，７４０，５４２号明細書、同第５，０９６，４８９号明細書、同第５，１０６，８９１号明細書、同第５，２９８，０６７号明細書、同第５，３００，４１４号明細書、同第５，３５４，７９４号明細書、同第５，４６１，１５１号明細書、同第５，４７６，９３７号明細書、同第５，４８９，５０３号明細書、同第５，５４３，５１８号明細書、同第５，５５６，９７３号明細書、同第５，５９７，８５４号明細書、同第５，６８１，９５５号明細書、同第５，７２６，３０９明細書、同第５，７３６，５９７号明細書、同第５，９４２，６２６号明細書、同第５，９５９，００８号明細書、同第５，９９８，１１６号明細書、同第６，０１３，７０４号明細書、同第６，０６０，５４３号明細書、同第６，２４２，５９８号明細書、同第６，２５５，４８３号明細書に開示されており、それには、例えば４，６−ビス−（２，４−ジメチルフェニル）−２−（２−ヒドロキシ−４−オクチルオキシフェニル）−ｓ−トリアジン、ＣＹＡＳＯＲＢ  ＵＶ−１１６４、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチルオキシカルボニルエチリデンオキシフェニル）−ｓ−トリアジン、２−フェニル−４−［２−ヒドロキシ−４−（３−ｓ−ブチルオキシ−２−ヒドロキシプロピルオキシ）フェニル］−６−［２−ヒドロキシ−４−（３−ｓ−アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（ここで、＊は、オクチルオキシ基、ノニルオキシ基およびデシルオキシ基の混合物を示す）、メチレンビス−｛２，４−ビス（２，４−ジメチルフェニル）−６−［２−ヒドロキシ−��−（３−ブチルオキシ−２−ヒドロキシプロポキシ）フェニル］−ｓ−トリアジン｝、３：５’位置、５：５’位置および３：３’位置で５：４：１の比でメチレン架橋された架橋ダイマー混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−ｓ−ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンおよび４，６−ビス−（２，４−ジメチルフェニル）−２−（２−ヒドロキシ−４−（３−トリデシルオキシ−２−ヒドロキシプロポキシ）−フェニル）−ｓ−トリアジンの混合物、ＴＩＮＵＶＩＮ  ４００、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン、ならびに４，６−ジフェニル−２−（４−ヘキシルオキシ−２−ヒドロキシフェニル）−ｓ−トリアジンが含まれる。
【００７１】
適切なヒドロキシベンゾエート系紫外線吸収剤には、例えば置換および非置換の安息香酸のエステル、例えば４−ｔ−ブチルフェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、２，４−ジ−ｔ−ブチルフェニル３，５−ジ−ｔ−ブチル−４−ヒドロキシベンゾエート、ヘキサデシル３，５−ジ−ｔ−ブチル−４−ヒドロキシベンゾエート、オクタデシル３，５−ジ−ｔ−ブチル−４−ヒドロキシベンゾエートおよび２−メチル−４，６−ジ−ｔ−ブチルフェニル３，５−ジ−ｔ−ブチル−４−ヒドロキシベンゾエートが含まれる。
【００７２】
２−ヒドロキシベンゾフェノン系紫外線吸収剤には、例えば４−ヒドロキシ誘導体、４−メトキシ誘導体、４−オクチルオキシ誘導体、４−デシルオキシ誘導体、４−ドデシルオキシ誘導体、４−ベンジルオキシ誘導体、４，２’，４’−トリヒドロキシ誘導体および２’−ヒドロキシ−４，４’−ジメトキシ誘導体が含まれる。
【００７３】
特定の実施形態においては、紫外線吸収剤は、添加剤として含まれる。該紫外線吸収剤には、５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス（２，４−ジメチルフェニル）−２−（２−ヒドロキシ−４−オクチルオキシフェニル）−ｓ−トリアジン、２，４−ジ−ｔ−ブチルフェニル３，５−ジ−ｔ−ブチル−４−ヒドロキシベンゾエート、ヘキサデシル３，５−ジ−ｔ−ブチル−４−ヒドロキシベンゾエートまたは４−オクチルオキシ−２−ヒドロキシベンゾフェノンの１つ以上が含まれ得る。
特定の紫外線吸収剤は、例えばＴＩＮＵＶＩＮ  ３２６、ＴＩＮＵＶＩＮ  ２３４、ＴＩＮＵＶＩＮ  １５７７、ＴＩＮＵＶＩＮ  １６００、ＣＹＡＳＯＲＢ  ＵＶ  １１６４、ＣＹＡＳＯＲＢ  ＴＨＴ、ＣＹＡＳＯＲＢ  ＵＶ  ２９０８、ＡＤＫ  ＳＴＡＢ  ＬＡ−Ｆ７０、およびＣＨＩＭＡＳＳＯＲＢ  ８１を含む市販の配合物である。
【００７４】
特定の実施形態においては、１種以上の紫外線吸収剤は、ポリオレフィン基材または物品の質量に対して、０．０１質量％から２．５質量％までの、または０．１０質量％から１．５質量％までの量で存在する。特定の実施形態においては、前記１種以上の紫外線吸収剤は、０．１０質量％から０．９５質量％までの量で存在する。例えば、前記１種以上の紫外線吸収剤は、ポリオレフィン基材または物品の質量に対して、約０．２０質量％、約０．２５質量％、約０．３０質量％、約０．３５質量％、約０．４０質量％、約０．４５質量％、約０．５０質量％、約０．５５質量％、約０．６０質量％、約０．６５質量％、約０．７０質量％、約０．７５質量％、約０．８０質量％、約０．８５質量％または約０．９０質量％の量で存在し得るのみならず、上述の量の間の量でも存在する。
【００７５】
特定の実施形態においては、１種以上のヒンダードアミン型光安定化剤（ＨＡＬＳ）を、さらなる添加剤としてポリオレフィン基材中に導入してよい。適切なＨＡＬＳは、例えば、米国特許第５，００４，７７０号明細書、同第５，２０４，４７３号明細書、同第５，０９６，９５０号明細書、同第５，３００，５４４号明細書、同第５，１１２，８９０号明細書、同第５，１２４，３７８号明細書、同第５，１４５，８９３号明細書、同第５，２１６，１５６号明細書、同第５，８４４，０２６号明細書、同第５，９８０，７８３号明細書、同第６，０４６，３０４号明細書、同第６，１１７，９９５号明細書、同第６，２７１，３７７号明細書、同第６，２９７，２９９号明細書、同第６，３９２，０４１号明細書、同第６，３７６，５８４号明細書、および同第６，４７２，４５６号明細書に開示されている。
【００７６】
適切なＨＡＬＳには、例えば１−シクロヘキシルオキシ−２，２，６，６−テトラメチル−４−オクタデシルアミノピペリジン、ビス（２，２，６，６−テトラメチルピペリジン−４−イル）セバケート、ビス（１−アセトキシ−２，２，６，６−テトラメチルピペリジン−４−イル）セバケート、ビス（１，２，２，６，６−ペンタメチルピペリジン−４−イル）セバケート、ビス（１−シクロヘキシルオキシ−２，２，６，６−テトラメチルピペリジン−４−イル）セバケート、ビス（１−オクチルオキシ−２，２，６，６−テトラメチルピペリジン−４−イル）セバケート、ビス（１−アシル−２，２，６，６−テトラメチルピペリジン−４−イル）セバケート、ビス（１，２，２，６，６−ペンタメチル−４−ピペリジル）ｎ−ブチル−３，５−ジ−ｔ−ブチル−４−ヒドロキシベンジルマロネート、２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン、ビス（１−シクロヘキシルオキシ−２，２，６，６−テトラメチルピペリジン−４−イル）アジペート、２，４−ビス［（１−シクロヘキシルオキシ−２，２，６，６−ピペリジン−４−イル）ブチルアミノ］−６−クロロ−ｓ−トリアジン、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、１−（２−ヒドロキシ−２−メチルプロポキシ）−４−オクタデカノイルオキシ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジペート、２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、４−ベンゾイル−２，２，６，６−テトラメチルピペリジン、ジ（１，２，２，６，６−ペンタメチルピペリジン−４−イル）ｐ−メトキシベンジリデンマロネート、２，２，６，６−テトラメチルピペリジン−４−イルオクタデカノエート、ビス（１−オクチルオキシ−２，２，６，６−テトラメチルピペリジル）スクシネート、１，２，２，６，６−ペンタメチル−４−アミノピペリジン、２−ウンデシル−７，７，９，９−テトラメチル−１−オキサ−３，８−ジアザ−４−オキソ−スピロ［４，５］デカン、トリス（２，２，６，６−テトラメチル−４−ピペリジル）ニトリロトリアセテート、トリス（２−ヒドロキシ−３−（アミノ−（２，２，６，６−テトラメチルピペリジン−４−イル）プロピル）ニトリロトリアセテート、テトラキス（２，２，６，６−テトラメチル−４−ピペリジル）−１，２，３，４−ブタン−テトラカルボキシレート、テトラキス（１，２，２，６，６−ペンタメチル−４−ピペリジル）−１，２，３，４−ブタン−テトラカルボキシレート、１，１’−（１，２−エタンジイル）−ビス（３，３，５，５−テトラメチルピペラジノン）、３−ｎ−オクチル−７，７，９，９−テトラメチル−１，３，８−トリアザスピロ［４．５］デカン−２，４−ジオン、８−アセチル−３−ドデシル−７，７，９，９−テトラメチル−１，３，８−トリアザスピロ［４．５］デカン−２，４−ジオン、
【００７７】
３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、Ｎ，Ｎ’−ビス−ホルミル−Ｎ，Ｎ’−ビス（２，２，６，６−テトラメチル−４−ピペリジル）ヘキサメチレンジアミン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１−（２−ヒドロキシエチル）−２，２，６，６−テトラメチル−４−ヒドロキシピペリジンおよびコハク酸の縮合物、Ｎ，Ｎ’−ビス（２，２，６，６−テトラメチル−４−ピペリジル）−ヘキサメチレンジアミンおよび４−ｔ−オクチルアミノ−２，６−ジクロロ−１，３，５−トリアジンの縮合物、Ｎ，Ｎ’−ビス（２，２，６，６−テトラメチル−４−ピペリジル）−ヘキサメチレンジアミンおよび４−シクロヘキシルアミノ−２，６−ジクロロ−１，３，５−トリアジンの縮合物、Ｎ，Ｎ’−ビス−（２，２，６，６−テトラメチル−４−ピペリジル）ヘキサメチレンジアミンおよび４−モルホリノ−２，６−ジクロロ−１，３，５−トリアジンの縮合物（ＣＹＡＳＯＲＢ  ＵＶ−３３４６）、ＣＹＡＳＯＲＢ  ＵＶ−３５２９（ＣＹＡＳＯＲＢ  ＵＶ−３３４６のＮ−メチル化された類似体）、Ｎ，Ｎ’−ビス−（１，２，２，６，６−ペンタメチル−４−ピペリジル）ヘキサメチレンジアミンおよび４−モルホリノ−２，６−ジクロロ−１，３，５−トリアジンの縮合物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンおよび１，２−ビス−（３−アミノプロピルアミノ）エタンの縮合物、７，７，９，９−テトラメチル−２−シクロウンデシル−１−オキサ−３，８−ジアザ−４−オキソスピロ［４，５］デカンおよびエピクロロヒドリンの反応生成物、ポリ［メチル，（３−オキシ−（２，２，６，６−テトラメチルピペリジン−４−イル）プロピル）］シロキサン、無水マレイン酸−Ｃ18〜Ｃ22−α−オレフィンコポリマーと２，２，６，６−テトラメチル−４−アミノピペリジンとの反応生成物、４，４’−ヘキサメチレンビス（アミノ−２，２，６，６−テトラメチルピペリジン）および２，４−ジクロロ−６−［（２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物、４，４’−ヘキサメチレンビス（アミノ−１，２，２，６，６−ペンタメチルピペリジン）および２，４−ジクロロ−６−［（１，２，２，６，６−ペンタメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物、４，４’−ヘキサメチレンビス（アミノ−１−プロポキシ−２，２，６，６−テトラメチルピペリジン）および２，４−ジクロロ−６−［（１−プロポキシ−２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物、４，４’−ヘキサメチレンビス（アミノ−１−アシルオキシ−２，２，６，６−テトラメチルピペリジン）および２，４−ジクロロ−６−［（１−アシルオキシ−２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物、（２，２，６，６−テトラメチルピペリジン−４−イル）ブチルアミンを、１，２−ビス（３−アミノプロピルアミノ）エタンと塩化シアヌルとの反応生成物と反応させることにより得られる反応生成物、ならびにそれらの二元または三元の組合せ物が含まれる。
【００７８】
その他の適切なＨＡＬＳには、例えば上述のＨＡＬＳ化合物のいずれかの立体障害のＮ−Ｈ類似体、Ｎ−メチル類似体、Ｎ−メトキシ類似体、Ｎ−プロポキシ類似体、Ｎ−オクチルオキシ類似体、Ｎ−シクロヘキシルオキシ類似体、Ｎ−アシルオキシ類似体およびＮ−（２−ヒドロキシ−２−メチルプロポキシ）類似体が含まれる。例えば、Ｎ−Ｈ型ヒンダードアミンとＮ−メチル型ヒンダードアミンとの置き換えは、Ｎ−Ｈの代わりにＮ−メチル類似体を使用することとなる。
【００７９】
説明の目的のために、上述のＨＡＬＳ化合物のための構造の幾つかを以下に示す。
ビス（１−オクチルオキシ−２，２，６，６−テトラメチルピペリジン−４−イル）セバケート：
【化２２】
0006771538.tif 000023
ビス（１，２，２，６，６−ペンタメチル−４−ピペリジル）ｎ−ブチル−３，５−ジ−ｔ−ブチル−４−ヒドロキシベンジルマロネート：
【化２３】
0006771538.tif 000024
２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン：
【化２４】
0006771538.tif 000025
１−（２−ヒドロキシ−２−メチルプロポキシ）−４−ヒドロキシ−２，２，６，６−テトラメチルピペリジン：
【化２５】
0006771538.tif 000026
ジ−（１，２，２，６，６−ペンタメチルピペリジン−４−イル）ｐ−メトキシベンジリデンマロネート：
【化２６】
0006771538.tif 000027
２−ウンデシル−７，７，９，９−テトラメチル−１−オキサ−３，８−ジアザ−４−オキソ−スピロ［４，５］デカン：
【化２７】
0006771538.tif 000028
トリス（２−ヒドロキシ−３−（アミノ−（２，２，６，６−テトラメチルピペリジン−４−イル）プロピル）ニトリロトリアセテート：
【化２８】
0006771538.tif 000029
テトラキス（２，２，６，６−テトラメチル−４−ピペリジル）−１，２，３，４−ブタン−テトラカルボキシレート：
【化２９】
0006771538.tif 000030
１，１’−（１，２−エタンジイル）−ビス（３，３，５，５−テトラメチルピペラジノン）：
【化３０】
0006771538.tif 000031
３−ｎ−オクチル−７，７，９，９−テトラメチル−１，３，８−トリアザスピロ［４．５］デカン−２，４−ジオン：
【化３１】
0006771538.tif 000032
３−ドデシル−１−（２，２，６，６−テトラメチル−４−ピペリジル）ピロリジン−２，５−ジオン：
【化３２】
0006771538.tif 000033
【００８０】
Ｎ，Ｎ’−ビス−ホルミル−Ｎ，Ｎ’−ビス（２，２，６，６−テトラメチル−４−ピペリジル）ヘキサメチレンジアミン：
【化３３】
0006771538.tif 000034
２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミンとの反応生成物：
【化３４】
0006771538.tif 000035
１−（２−ヒドロキシエチル）−２，２，６，６−テトラメチル−４−ヒドロキシピペリジンおよびコハク酸の縮合物：
【化３５】
0006771538.tif 000036
Ｎ，Ｎ’−ビス（２，２，６，６−テトラメチル−４−ピペリジル）ヘキサメチレンジアミンおよび４−ｔ−オクチルアミノ−２，６−ジクロロ−１，３，５−トリアジンの縮合物：
【化３６】
0006771538.tif 000037
Ｎ，Ｎ’−ビス−（２，２，６，６−テトラメチル−４−ピペリジル）ヘキサメチレンジアミンおよび４−モルホリノ−２，６−ジクロロ−１，３，５−トリアジンの縮合物：
【化３７】
0006771538.tif 000038
２−クロロ−４，６−ジ−（４−ｎ−ブチルアミノ−１，２，２，６，６−ペンタメチルピペリジル）−１，３，５−トリアジンおよび１，２−ビス−（３−アミノプロピルアミノ）エタンの縮合物：
【化３８】
0006771538.tif 000039
７，７，９，９−テトラメチル−２−シクロウンデシル−１−オキサ−３，８−ジアザ−４−オキソスピロ［４，５］デカンおよびエピクロロヒドリンの反応生成物：
【化３９】
0006771538.tif 000040
ポリ［メチル，（３−オキシ−（２，２，６，６−テトラメチルピペリジン−４−イル）プロピル）］シロキサン：
【化４０】
0006771538.tif 000041
無水マレイン酸−Ｃ18〜Ｃ22−α−オレフィンコポリマーと２，２，６，６−テトラメチル−４−アミノピペリジンとの反応生成物：
【化４１】
0006771538.tif 000042
４，４’−ヘキサメチレンビス（アミノ−２，２，６，６−テトラメチルピペリジン）および２，４−ジクロロ−６−［（２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物：
【化４２】
0006771538.tif 000043
ならびに
（２，２，６，６−テトラメチルピペリジン−４−イル）ブチルアミンを、１，２−ビス（３−アミノプロピルアミノ）エタンと塩化シアヌルとの反応生成物と反応させることによって得られる反応生成物：
【化４３】
0006771538.tif 000044
【００８１】
特定の実施形態においては、ＨＡＬＳの二元の組合せ物は、添加剤として含まれ得る。そのような二元の組合せ物には、例えば、ビス（２，２，６，６−テトラメチルピペリジン−４−イル）セバケートならびにＮ，Ｎ’−ビス（２，２，６，６−テトラメチル−４−ピペリジル）−ヘキサメチレンジアミンおよび４−ｔ−オクチルアミノ−２，６−ジクロロ−１，３，５−トリアジンの縮合物、ビス（２，２，６，６−テトラメチルピペリジン−４−イル）セバケートならびに４，４’−ヘキサメチレンビス（アミノ−２，２，６，６−テトラメチルピペリジン）および２，４−ジクロロ−６−［（２，２，６，６−テトラメチルピペリジン−４−イル）ブチルアミノ］−ｓ−トリアジンのオリゴマー化合物縮合物の２−クロロ−４，６−ビス（ジブチルアミノ）−ｓ−トリアジンによる末端封鎖物、２，２，６，６−テトラメチルピペリジン−４−イルオクタデカノエートならびに４，４’−ヘキサメチレンビス（アミノ−２，２，６，６−テトラメチルピペリジン）および２，４−ジクロロ−６−［（２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物；ならびにビス（２，２，６，６−テトラメチルピペリジン−４−イル）セバケートおよび２，２，６，６−テトラメチルピペリジン−４−イルオクタデカノエートが含まれる。
【００８２】
特定の実施形態においては、ＨＡＬＳの三元の組合せ物は、添加剤として含まれ得る。そのような三元の組合せ物には、例えばビス（２，２，６，６−テトラメチルピペリジン−４−イル）セバケート、１−（２−ヒドロキシ−２−メチルプロポキシ）−４−オクタデカノイルオキシ−２，２，６，６−テトラメチルピペリジン、ならびに４，４’−ヘキサメチレンビス（アミノ−２，２，６，６−テトラメチルピペリジン）および２，４−ジクロロ−６−［（２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物、１−（２−ヒドロキシ−２−メチルプロポキシ）−４−オクタデカノイルオキシ−２，２，６，６−テトラメチルピペリジン、２，２，６，６−テトラメチルピペリジン−４−イルオクタデカノエート、ならびに４，４’−ヘキサメチレンビス（アミノ−２，２，６，６−テトラメチルピペリジン）および２，４−ジクロロ−６−［（２，２，６，６−テトラメチルピペリジン−４−イル）ブチルアミノ］−ｓ−トリアジンのオリゴマー縮合物の２−クロロ−４，６−ビス（ジブチルアミノ）−ｓ−トリアジンによる末端封鎖物、ならびにビス（２，２，６，６−テトラメチルピペリジン−４−イル）セバケート、１−（２−ヒドロキシ−２−メチルプロポキシ）−４−オクタデカノイルオキシ−２，２，６，６−テトラメチルピペリジン、ならびにＮ，Ｎ’−ビス（２，２，６，６−テトラメチル−４−ピペリジル）−ヘキサメチレンジアミンおよび４−ｔ−オクチルアミノ−２，６−ジクロロ−１，３，５−トリアジンの縮合物が含まれる。
特定の実施形態においては、本開示のＨＡＬＳ化合物のいずれかのその他の二元または三元の組合せ物を使用することができる。
【００８３】
特定の実施形態においては、付加的に存在する前記１種以上のヒンダードアミン化合物は、ポリオレフィン基材またはその物品の質量に対して、０．１質量％から３質量％までの、０．１質量％から１．９質量％までの、０．１５質量％から１．５質量％までの、０．２質量％から１質量％までの、または０．２質量％から０．５質量％までの量で存在する。例えば、前記１種以上のヒンダードアミン化合物は、ポリオレフィン基材またはその物品の質量に対して、約０．１０質量％、約０．２０質量％、約０．３０質量％、約０．４０質量％、約０．５０質量％、約０．６０質量％、約０．７０質量％、約０．８０質量％、約０．９０質量％、約１．００質量％、約１．１０質量％、約１．２０質量％、約１．３０質量％または約１．４０質量％の量で存在してよい。
【００８４】
特定の実施形態においては、１種以上の酸化防止剤を、添加剤としてポリオレフィン基材中に導入してよい。該酸化防止剤には、制限されるものではないが、ヒドロキシルアミン系安定化剤（例えば、ジアルキルヒドロキシルアミン系安定化剤）、有機リン系安定化剤およびヒンダードフェノール系酸化防止剤の組合せ物、有機リン安定化剤およびジアルキルヒドロキシルアミン系安定化剤の組合せ物、アミンオキシド系酸化物、または有機リン系安定化剤およびアミンオキシド系安定化剤の組合せ物が含まれ得る。
【００８５】
有機リン系安定化剤には、例えば、亜リン酸エステル（ホスファイト）系および亜ホスホン酸エステル（ホスホナイト）系安定化剤、例えば亜リン酸トリフェニル、亜リン酸ジフェニルアルキル、亜リン酸フェニルジアルキル、亜リン酸トリス（ノニルフェニル）、亜リン酸トリラウリル、亜リン酸トリオクタデシル、ジステアリルペンタエリトリトールジホスファイト、亜リン酸トリス（２，４−ジ−ｔ−ブチルフェニル）、ビス（２，４−ジ−α−クミルフェニル）ペンタエリトリトールジホスファイト、ジイソデシルペンタエリトリトールジホスファイト、ビス（２，４−ジ−ｔ−ブチルフェニル）ペンタエリトリトールジホスファイト、ビス（２，６−ジ−ｔ−ブチル−４−メチルフェニル）ペンタエリトリトールジホスファイト、ビスイソデシルオキシ−ペンタエリトリトールジホスファイト、ビス（２，４−ジ−ｔ−ブチル−６−メチルフェニル）ペンタエリトリトールジホスファイト、ビス（２，４，６−トリ−ｔ−ブチルフェニル）ペンタエリトリトールジホスファイト、トリステアリルソルビトールトリホスファイト、テトラキス（２，４−ジ−ｔ−ブチルフェニル）−４，４’−ビフェニレン−ジホスホナイト、６−イソオクチルオキシ−２，４，８，１０−テトラ−ｔ−ブチル−ジベンゾ［ｄ，ｆ］［１，３，２］ジオキサホスフェピン、６−フルオロ−２，４，８，１０−テトラ−ｔ−ブチル−１２−メチル−ジベンゾ［ｄ，ｇ］［１，３，２］ジオキサホスホシン、亜リン酸ビス（２，４−ジ−ｔ−ブチル−６−メチルフェニル）メチル、亜リン酸ビス（２，４−ジ−ｔ−ブチル−６−メチルフェニル）エチル、２，２’，２’’−ニトリロ［トリエチルトリス（３，３’５，５’−テトラ−ｔ−ブチル−１，１’−ビフェニル−２，２’−ジイル）ホスファイト］、亜リン酸ビス（２，４−ジ−ｔ−ブチルフェニル）オクチル、ポリ（４，４’−｛２，２’−ジメチル−５，５’−ジ−ｔ−ブチルフェニルスルフィド｝オクチルホスファイト）、ポリ（４，４’−｛イソプロピリデンジフェノール｝−オクチルホスファイト）、ポリ（４，４’−｛イソプロピリデンビス［２，６−ジブロモフェノール］｝−オクチルホスファイト）、およびポリ（４，４’−｛２，２’−ジメチル−５，５’−ジ−ｔ−ブチルフェニルスルフィド｝−ペンタエリトリトールジホスファイト）が含まれる。
【００８６】
説明の目的のために、上述の酸化防止剤の構造の幾つかを以下に示す。
６−フルオロ−２，４，８，１０−テトラ−ｔ−ブチル−１２−メチル−ジベンゾ［ｄ，ｇ］［１，３，２］ジオキサホスホシン：
【化４４】
0006771538.tif 000045
２，２’，２’’−ニトリロ［トリエチルトリス（３，３’５，５’−テトラ−ｔ−ブチル−１，１’−ビフェニル−２，２’−ジイル）ホスファイト］：
【化４５】
0006771538.tif 000046
６−イソオクチルオキシ−２，４，８，１０−テトラ−ｔ−ブチル−ジベンゾ［ｄ，ｆ］［１，３，２］ジオキサホスフェピン：
【化４６】
0006771538.tif 000047
ビス（２，４−ジ−ｔ−ブチルフェニル）ペンタエトリトールジホスファイト：
【化４７】
0006771538.tif 000048
ビス（２，６−ジ−ｔ−ブチル−４−メチルフェニル）ペンタエトリトールジホスファイト：
【化４８】
0006771538.tif 000049
亜リン酸ビス（２，４−ジ−ｔ−ブチル−６−メチルフェニル）エチル：
【化４９】
0006771538.tif 000050
および
テトラキス（２，４−ジ−ｔ−ブチルフェニル）４，４’−ビフェニレン−ジホスホナイト：
【化５０】
0006771538.tif 000051
【００８７】
その他の適切な酸化防止剤は、以下の構造：
【化５１】
0006771538.tif 000052
を有し得る。
【００８８】
ヒンダードフェノール系酸化防止剤には、例えばトリス（３，５−ジ−ｔ−ブチル−４−ヒドロキシベンジル）イソシアヌレート、１，３，５−トリス（３，５−ジ−ｔ−ブチル−４−ヒドロキシベンジル）−２，４，６−トリメチルベンゼン、３，５−ジ−ｔ−ブチル−４−ヒドロキシベンジルホスホン酸のモノエチルエステルのカルシウム塩、ペンタエトリトールテトラキス［３−（３，５−ジ−ｔ−ブチル−４−ヒドロキシフェニル）プロピオネート］、およびオクタデシル３−（３，５−ジ−ｔ−ブチル−４−ヒドロキシフェニル）プロピオネートが含まれる。ビタミンＥおよびビタミンＥ酢酸塩系酸化防止剤は、単独で、またはその他の酸化防止剤と組み合わせて使用することもできる。
【００８９】
特定の実施形態においては、有機リン系安定化剤およびヒンダードフェノール系酸化防止剤の組合せ物は、トリス（２，４−ジ−ｔ−ブチルフェニル）ホスフィットおよびペンタエリトリトールテトラキス［３−（３，５−ジ−ｔ−ブチル−４−ヒドロキシフェニル）プロピオネートまたはオクタデシル３−（３，５−ジ−ｔ−ブチル−４−ヒドロキシフェニル）プロピオネートである。
【００９０】
特定の実施形態においては、有機リン系安定化剤とヒンダードフェノール系酸化防止剤との質量：質量比は、約９：１から約１：９までであり、かつその間の比、例えば約８：１、約７：１、約６：１、約５：１、約４：１、約３：１、約２：１、約１：１、約１：２、約１：３、約１：４、約１：５、約１：６、約１：７または約１：８を上述の比の間の比で有する。
【００９１】
ヒドロキシルアミン系安定化剤には、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン、およびＮ，Ｎ−ジ（Ｃ16〜Ｃ18アルキル）ヒドロキシルアミンが含まれ得る。
【００９２】
アミンオキシド系安定化剤には、例えばジ（Ｃ16〜Ｃ18）アルキルメチルアミンオキシドが含まれ、代表例は、Ｇｅｎｏｘ（登録商標）ＥＰ（Ａｄｄｉｖａｎｔ社）である。
【００９３】
特定の実施形態においては、有機リン系安定化剤およびジアルキルヒドロキシルアミンの組合せ物は、トリス（２，４−ジ−ｔ−ブチルフェニル）ホスフィットおよびＮ，Ｎ−ジ（Ｃ16〜Ｃ18アルキル）ヒドロキシルアミンである。特定の実施形態においては、有機リン系安定化剤およびアミンオキシド系安定化剤の組合せ物は、トリス（２，４−ジ−ｔ−ブチルフェニル）ホスフィットおよびジ（Ｃ16〜Ｃ18）アルキルメチルアミンオキシドである。これらの２つの組合せ物の質量：質量比は、有機リン系／ヒンダードフェノール系酸化防止剤の組合せ物について先に示したのと同じであってよい。
【００９４】
特定の実施形態においては、該添加剤は、１種以上の酸化防止剤を含んでよい。特定の実施形態においては、前記１種以上の酸化防止剤は、
【化５２】
0006771538.tif 000053
の式を有する第一の化合物および
【化５３】
0006771538.tif 000054
の式を有する第二の化合物の組合せ物を含む。
【００９５】
幾つかの実施形態においては、前記酸化防止剤は、ＩＲＧＡＮＯＸ（登録商標）Ｂ２２５として市販されている第一の化合物および第二の化合物のブレンドであってよい。
【００９６】
特定の実施形態においては、前記１種以上の酸化防止剤は、ポリオレフィン基材またはその物品の質量に対して、０．０１質量％から１質量％までの、０．０１質量％から０．７５質量％までの、０．０１質量％から０．５質量％までの、０．０１質量％から０．２質量％までの、または０．０５質量％から１質量％までの量で存在する。例えば、前記１種以上の酸化防止剤は、ポリオレフィン基材またはその物品の質量に対して、約０．０１質量％、約０．０５質量％、約０．１０質量％、約０．１５質量％、約０．２０質量％、約０．３０質量％、約０．４０質量％、約０．５０質量％、約０．６０質量％、約０．７０質量％、約０．８０質量％、約０．９０質量％、または約１．００質量％の量で存在し得る。
【００９７】
特定の実施形態においては、１種以上の着色剤を、添加剤としてポリオレフィン基材中に導入してよい。該着色剤には、例えば有機顔料、無機顔料およびそれらの混合物が含まれ得る。着色剤の幾つかの例は、Ｐｉｇｍｅｎｔ  Ｈａｎｄｂｏｏｋ，Ｔ．Ｃ．Ｐａｔｔｏｎ，Ｅｄ．，Ｗｉｌｅｙ−Ｉｎｔｅｒｓｃｉｅｎｃｅ，Ｎｅｗ  Ｙｏｒｋ，１９７３に挙げられている。ポリマーベースの製品で使用される市販の任意の顔料、例えば金属酸化物（例えば、二酸化チタン、酸化亜鉛、酸化アルミニウムおよび酸化鉄）、金属水酸化物、金属フレーク（例えば、アルミニウムフレーク）、クロム酸塩（例えば、クロム酸鉛）、硫化物、硫酸塩、炭酸塩、カーボンブラック、バナジン酸ビスマス、シリカ、タルク、白土、フタロシアニンブルーおよびグリーン、オルガノレッド、オルガノマルーン、真珠光沢顔料およびその他の有機顔料を利用することができる。クロム酸塩不含の顔料、例えばメタホウ酸バリウム、リン酸亜鉛、三リン酸アルミニウムおよびそれらの混合物を使用することもできる。
【００９８】
その他の適切な顔料には、Ｃ．Ｉ．ピグメント、例えばピグメントブラック１２、ピグメントブラック２６、ピグメントブラック２８、ピグメントブラック３０、ピグメントブルー１５．０、ピグメントブルー１５．３（Ｇ）、ピグメントブルー１５．３（Ｒ）、ピグメントブルー２８、ピグメントブルー３６、ピグメントブルー３８５、ピグメントブラウン２４、ピグメントブラウン２９、ピグメントブラウン３３、ピグメントブラウン１０Ｐ８５０、ピグメントグリーン７（Ｙ）、ピグメントグリーン７（Ｂ）、ピグメントグリーン１７、ピグメントグリーン２６、ピグメントグリーン５０、ピグメントバイオレット１４、ピグメントバイオレット１６、ピグメントイエロー１、ピグメントイエロー３、ピグメントイエロー１２、ピグメントイエロー１３、ピグメントイエロー１４、ピグメントイエロー１７、ピグメントイエロー６２、ピグメントイエロー７４、ピグメントイエロー８３、ピグメントイエロー１６４、ピグメントイエロー５３、ピグメントレッド２、ピグメントレッド３（Ｙ）、ピグメントレッド３（Ｂ）、ピグメントレッド４、ピグメントレッド４８．１、ピグメントレッド４８．２、ピグメントレッド４８．３、ピグメントレッド４８．４、ピグメントレッド５２．２、ピグメントレッド４９．１、ピグメントレッド５３．１、ピグメントレッド５７．１（Ｙ）、ピグメントレッド５７．１（Ｂ）、ピグメントレッド１１２、ピグメントレッド１４６、ピグメントレッド１７０（Ｆ５ＲＫタイプ）Ｂｌｕｅｒ、Ｃ．Ｉ．ピグメントオレンジ５、ピグメントオレンジ１３、ピグメントオレンジ３４、ピグメントオレンジ２３（Ｒ）、およびピグメントオレンジ２３（Ｂ）が含まれる。適切な有機顔料には、ピグメントイエロー１５１、ピグメントイエロー１５４、ピグメントイエロー１５５、ピグメントレッド８、ピグメントレッド８、ピグメントレッド４９．２、ピグメントレッド８１、ピグメントレッド１６９、ピグメントブルー１、ピグメントバイオレット１、ピグメントバイオレット３、ピグメントバイオレット２７、ピグメントレッド１２２、およびピグメントバイオレット１９が含まれる。適切な無機顔料には、ミドルクロム、レモンクロム、プリムローズクロム、スカーレットクロム、およびクロム酸亜鉛が含まれる。
【００９９】
適切な有機顔料には、例えばフタロシアニン類、ペリレン類、アゾ化合物、イソインドリン類、キノフタロン類、ジケトピロロピロール類、キナクリドン類、ジオキサジン類およびインダントロン類が含まれ得る。青色顔料には、例えばインダントロンおよび銅フタロシアニンの種類の顔料、例えばピグメントブルー６０、ピグメントブルー１５：１、ピグメントブルー１５：３、ピグメントブルー１５：４、およびピグメントブルー１５：６が含まれ得る。緑色顔料には、例えば銅フタロシアニンの種類の顔料、例えばピグメントグリーン７およびピグメントグリーン３６が含まれる。マゼンダ色顔料には、例えばキナクリドンの種類の顔料、例えば２，９−ジクロロキナクリドンおよびピグメントレッド２０２が含まれ得る。赤色顔料には、例えばキナクリドンの種類の顔料、例えばジメチルキナクリドンおよびピグメントレッド１２２、ペリレンの種類の顔料、例えばピグメントレッド１４９、ピグメントレッド１７８、およびピグメントレッド１７９、またはジケトピロロピロールの種類の顔料、例えばピグメントレッド２５４およびピグメントレッド２６４が含まれ得る。黄色顔料には、例えばプテリジン、イソインドリノンおよびイソインドリンの種類の顔料、例えばピグメントイエロー２１５、ピグメントイエロー１１０およびピグメントイエロー１３９が含まれ得る。橙色顔料には、例えばイソインドリノンまたはジケトピロロピロールの種類の顔料、例えばピグメントオレンジ６１、ピグメントオレンジ７１およびピグメントオレンジ７３が含まれ得る。紫色顔料には、例えばキナクリドンの種類の顔料、例えばピグメントバイオレット１９、またはジオキサジンの種類の顔料、例えばピグメントバイオレット２３およびピグメントバイオレット３７が含まれ得る。特定の実施形態においては、顔料の混合物を利用することができる。
【０１００】
特定の実施形態においては、前記１種以上の着色剤は、全体で、ポリオレフィン基材またはその物品の質量に対して０．１０質量％から３．０質量％までの、または０．２０質量％から１．０質量％までの量で存在し得る。例えば、前記１種以上の着色剤は、ポリオレフィン基材またはその物品の質量に対して、約０．３質量％、約０．４質量％、約０．５質量％、約０．６質量％、約０．７質量％、約０．８質量％、または約０．９質量％の量で存在し得るのみならず、上述の量の間の量でも存在する。
【０１０１】
特定の実施形態においては、１種以上の充填材を、添加剤としてポリオレフィン基材中に導入してよい。充填材は、ポリマーの機械的特性、例えば衝撃強さまたは引張強さを改善する作用を有する。充填材の例には、制限されるものではないが、金属水和物、例えばアルミニウム三水和物（ＡＴＨ）、金属酸化物、例えば二水酸化マグネシウム（ＭＤＨ）および金属炭酸塩、例えば炭酸カルシウムが含まれる。ポリオレフィン組成物のために有用なその他の充填材には、木材チップ、木粉、木材フレーク、木材繊維、鋸屑、亜麻、ジュート、ヘンプ、ケナフ、もみ殻、アバカ、天然セルロース繊維およびそれらの組み合わせが含まれる。充填材は無機物であってよく、それにはアルカリ金属またはアルカリ土類金属のカルボン酸塩、ステアリン酸塩または硫酸塩が含まれる。例えば、無機充填材には、タルク（ケイ酸マグネシウム）、マイカ、バーミキュライト、珪藻土、パーライト、炭酸カルシウム、ドロマイト、シリカ、水酸化マグネシウム、ホウ酸亜鉛、ウォラストナイト、フライアッシュ、カオリン土、マイカまたは様々な二酸化チタン、例えば表面処理された二酸化チタンが含まれる。充填材にはまた、有機または無機繊維、例えばガラス繊維、ポリエステル繊維、ポリアミド繊維またはポリアラミド繊維も含まれ得る。プラスチックのために適した充填材は、Ａ．Ｈ．  Ｔｓｏｕ，  Ｗ．Ｈ．  Ｗａｄｄｅｌｌ著のＷｉｌｅｙ  Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｖｏｌｕｍｅ  １０，「Ｆｉｌｌｅｒｓ」に記載されている。
【０１０２】
充填材の添加レベルは、特定の実施形態においては、ポリオレフィン基材またはその物品の質量に対して、５質量％〜７０質量％、５質量％〜６０質量％、１０質量％〜５０質量％、または１５質量％〜４０質量％の範囲であってよい。例えば、充填材は、ポリオレフィン基材またはその物品の質量に対して、約２０質量％、約２５質量％、約３０質量％、または約３５質量％の量で存在し得るのみならず、上述の量の間の量でも存在する。
【０１０３】
さらなる添加剤、例えば帯電防止助剤、耐引掻助剤、スリップ剤、ポリマー加工助剤等が本明細書に開示される組成物中に存在してもよい（Ｐｌａｓｔｉｃ  Ａｄｄｉｔｉｖｅｓ  Ｈａｎｄｂｏｏｋ；第６版を参照）。さらなる添加剤には、脂肪酸の金属塩、例えばカルシウム、マグネシウム、亜鉛またはアルミニウムのステアリン酸塩が含まれる。さらなる添加剤にはまた、チオ相乗剤、例えばジラウリルチオジプロピオネートまたはジステアリルチオジプロピオネートも含まれる。さらなる添加剤にはまた、ベンゾフラノン系安定化剤、例えば米国特許第４，３２５，８６３号明細書、同第４，３３８，２４４号明細書、同第５，１７５，３１２号明細書、同第５，２１６，０５２号明細書、同第５，２５２，６４３号明細書、同第５，３６９，１５９号明細書、同第５，３５６，９６６号明細書、同第５，３６７，００８号明細書、同第５，４２８，１７７号明細書もしくは同第５，４２８，１６２号明細書または米国特許出願公開第２０１２／０２３８６７７号公報に開示される安定化剤、例えば３−［４−（２−アセトキシエトキシ）フェニル］−５，７−ジ−ｔ−ブチル−ベンゾフラン−２−オン、５，７−ジ−ｔ−ブチル−３−［４−（２−ステアロイルオキシエトキシ）フェニル］ベンゾフラン−２−オン、３，３’−ビス［５，７−ジ−ｔ−ブチル−３−（４−［２−ヒドロキシエトキシ］フェニル）ベンゾフラン−２−オン］、５，７−ジ−ｔ−ブチル−３−（４−エトキシフェニル）ベンゾフラン−２−オン、３−（４−アセトキシ−３，５−ジメチルフェニル）−５，７−ジ−ｔ−ブチル−ベンゾフラン−２−オン、３−（３，５−ジメチル−４−ピバロイルオキシフェニル）−５，７−ジ−ｔ−ブチル−ベンゾフラン−２−オン、３−（３，４−ジメチルフェニル）−５，７−ジ−ｔ−ブチル−ベンゾフラン−２−オン、３−（２−アセチル−５−イソオクチルフェニル）−５−イソオクチルベンゾフラン−２−オン、および３−（２，３−ジメチルフェニル）−５，７−ジ−ｔ−ブチル−ベンゾフラン−２−オンが含まれる。さらなる添加剤にはまた、相溶化剤または分散助剤、例えば無水マレイン酸グラフトされたＰＥまたはＰＰ、ポリ（エチレン−ｃｏ−ビニルアセテート）、ポリ（エチレンアクリル酸）等も含まれる。前記さらなる添加剤は、ポリオレフィン基材またはその物品の質量に対して、０．１質量％から１０質量％まで、または０．２質量％から５質量％までで存在し得る。
【０１０４】
特定の実施形態においては、該添加剤は、１種以上の追加の添加剤、例えば酸捕捉剤を含んでよい。特定の実施形態においては、酸捕捉剤は、ステアリン酸亜鉛である。特定の実施形態においては、前記酸捕捉剤は、全体で、ポリオレフィン基材またはその物品の質量に対して０．１質量％から３．０質量％までの、または０．１０質量％から２．０質量％までの量で存在し得る。
【０１０５】
添加剤が中に導入されたポリオレフィンの製造において、本明細書に記載の成分のいずれかおよび任意のさらなる添加剤を予備混合することができ、または個別に添加することができる。特定の実施形態においては、添加剤は、オレフィンの重合前、重合の間または重合後に添加することができる。特定の実施形態においては、添加剤は、基材中へと純粋形で、またはワックス、オイルまたはポリマー中にカプセル化された形で導入することができる。特定の実施形態においては、１種以上の添加剤は、ポリオレフィン基材上に吹き付けられ、そしてその他の添加剤またはそれらの溶融物を、その他の添加剤も一緒にポリオレフィン基材上に吹き付けることができるように希釈するために使用することができる。特定の実施形態においては、重合触媒の失活の間の吹き付けによる添加を行うことができる。特定の実施形態においては、失活のために蒸気を使用することができる。
【０１０６】
本発明の添加剤およびその他の添加剤のポリオレフィンへの添加は、ポリオレフィンが溶融され、その他の添加剤と混合されるあらゆる慣用の混合機において実施することができる。適切な機械は、当業者に公知である。それらの機械は、主として混合機、混練機および押出機である。
【０１０７】
混合過程は、好ましくは、押出機中で加工の間に添加剤を導入することによって行われる。
【０１０８】
特に好ましい加工装置は、一軸スクリュー押出機、逆方向回転および同方向回転式の二軸スクリュー押出機、遊星歯車押出機、リング押出機またはコニーダーである。真空を印加することができる少なくとも１つの脱ガス区画を備える加工装置を使用することもできる。
【０１０９】
適切な押出機および混練機は、例えばＨａｎｄｂｕｃｈ  ｄｅｒ  Ｋｕｎｓｔｓｔｏｆｆｅｘｔｒｕｓｉｏｎ，Ｖｏｌ．１  Ｇｒｕｎｄｌａｇｅｎ，Ｅｄｉｔｏｒｓ  Ｆ．Ｈｅｎｓｅｎ，Ｗ．Ｋｎａｐｐｅ，Ｈ．Ｐｏｔｅｎｔｅ，１９８９，ｐｐ．３−７，ＩＳＢＮ：３−４４６−１４３３９−４（Ｖｏｌ．２  Ｅｘｔｒｕｓｉｏｎｓａｎｌａｇｅｎ  １９８６，ＩＳＢＮ  ３−４４６−１４３２９−７）に記載されている。
【０１１０】
例えば、スクリューの長さは、スクリュー直径の１倍〜６０倍、好ましくはスクリュー直径の３５倍〜４８倍である。スクリューの回転速度は、好ましくは１分間当たりに１０回転から６００回転（ｒｐｍ）、さらに特に好ましくは２５ｒｐｍ〜３００ｒｐｍである。
【０１１１】
最大スループットは、スクリュー直径、回転速度および駆動力に依存する。本発明の混合過程および導入過程は、上述のパラメータを変化させることによって、または供与量を送り出す計量機を使用することによって、最大スループットよりも低いレベルで行うこともできる。
【０１１２】
複数の成分が添加される場合に、これらは、予備混合されるか、または個別に添加することができる。
【０１１３】
本明細書に記載される本発明の添加剤を含有する材料は、好ましくは、成形物品、例えば回転成形物品、射出成形物品、異形材等、特に繊維、スパンメルト不織布、フィルム、テープまたはフォームの製造のために使用される。物品として好ましいのは、繊維、スパンメルト不織布、フィルムおよびテープ、特にフィルムまたはテープ、より好ましくはフィルムである。透明なフィルムは、特に好ましい。
【０１１４】
該物品は、公知の様式で製造することができる。例えば、ポリマー物品は、当業者が利用できる任意の方法、例えば制限されるものではないが、押出、同時押出、様々な基材への押出被覆、押出ブロー、多成分もしくは単独成分型の溶融紡糸および／もしくは湿式紡糸および／もしくは乾式紡糸、フィルムキャスト、フィルムインフレーション、カレンダリング、射出成形、ブロー成形、圧縮成形、熱成形、紡糸、ブロー押出または回転注型によって製造され得る。
【０１１５】
相応のフィルムまたは薄肉物品は、ポリマーフィルム、シート、バッグ、ボトル、スチロフォームカップ、プレート、器具、ブリスターパック、箱、包装ラッピング、伸縮ラップ、プラスチック繊維、２つ以上のポリマーを含む二成分繊維、テープ、ラフィア、フレキシブルコンテナバッグ、農業用物品、例えば農業用撚糸、ベールラップフィルム、サイレージフィルム、マルチフィルム、小トンネルフィルム、バナナバッグ、ダイレクトカバー、温室用カバー、不織布、農業用鉢、ジオテキスタイル、埋め立て用カバー、工業用カバー、廃棄物用カバー、廃棄物用バッグ、廃棄場、ラミネート、水泳プール用カバー、壁紙、一時的足場用シート、建築フィルム、屋根葺き用フィルム、淡水化フィルム、バッテリ、コネクタ、シルトフェンス、養禽用カーテン、一時収容施設建築、多層構造および／または多成分構造等の製造のために使用することができる。
【０１１６】
農業用途のためのポリオレフィン物品、好ましくはフィルムであって、一般にブロー押出技術で得られた物品が好ましい。単層フィルムまたは３層、５層もしくは７層の多層フィルムは、特に関心が持たれている。農業におけるポリオレフィンフィルムの最も重要な用途は、保護された環境で穀物を育てるための温室およびトンネルのためのカバーとしての用途である。
【０１１７】
特定の実施形態においては、該物品の１方向の物理的寸法は、１ｍｍ未満、特に０．８ｍｍ未満、より好ましくは０．６ｍｍ未満である。これは、固形物体または物体の固形部分の最も小さい物理的外側寸法を指し、フィルムの場合には厚さであるものとする。これはまた、「最小物理的寸法」とも呼ばれ得る。そのような寸法を有するフィルムは、非常に好ましく、特に１方向の物理的寸法が０．８ｍｍ未満、好ましくは０．６ｍｍ未満のフィルムが非常に好ましい。多層物品に関してもこれらが、１ｍｍ未満の、特に０．８ｍｍ未満の、より好ましくは０．６ｍｍ未満の全体最低物理的寸法（例えば、多層フィルムの厚さ）を有することが好ましい（例えば、幾つかの薄膜物品が互いに層を成すか、または一緒に貼り合わされている）。その物理的寸法の関心が持たれる範囲は、２０マイクロメートル〜１０００マイクロメートル、特に２０マイクロメートル〜８００マイクロメートル、より好ましくは２０マイクロメートル〜６００マイクロメートルである。
【０１１８】
本発明の物品に関しては、これらが、規格試験ＤＩＮ４１０２−パート１（１９９８年５月）に合格することが好ましい。
【０１１９】
さらに本発明の物品に関しては、ＵＬ−９４垂直燃焼（ＶＢ）試験による該物品の性能等級が、該物品が１２５ｍｉｌ（３．１７５ｍｍ）の射出成形短冊の形である場合にＶ−０であることが好ましい。
【０１２０】
本発明のさらなる態様は、
本明細書で先に定義された式（１）のホスホン酸エステルと、
Ｎ−アルコキシヒンダードアミンと、
メラミンシアヌレートと
を含む難燃剤組成物である。
【０１２１】
そのような組成物は、例えばマスターバッチの形であってよい。そのようなマスターバッチは、式（１）のホスホン酸エステルを、１０質量％〜８０質量％の、特に２０質量％〜７０質量％の、より好ましくは３０質量％〜６０質量％の量で含み、メラミンシアヌレートを、１０質量％〜８０質量％の、特に２０質量％〜７０質量％の、より好ましくは３０質量％〜６０質量％の量で含み、かつＮ−アルコキシヒンダードアミンを、１質量％〜５０質量％の、特に１質量％〜３０質量％の、より好ましくは２質量％〜２０質量％の量で含み得る。
【０１２２】
そのようなマスターバッチは、任意に、結合剤、例えばグリセロールモノステアレートをさらに含み得る。
【０１２３】
そのようなマスターバッチ組成物は、任意に、ポリオレフィンをさらに含み得る。そのようなマスターバッチ組成物は、０質量％〜５０質量％の、特に０質量％〜３０質量％の、より好ましくは０質量％〜２０質量％のポリオレフィンを含み得る。１質量％〜５０質量％の、特に１質量％〜３０質量％の、より好ましくは１質量％〜２０質量％のポリオレフィンを含む、ポリオレフィン含有マスターバッチが好ましい。
【０１２４】
さらに、上述の難燃剤組成物は、より多量のポリオレフィンを含んでもよいので、そのような組成物を物品の製造のために直接使用することが可能である。そのような難燃剤組成物に関して、難燃剤の量は、ポリオレフィン基材について先に示したのと同様である。
【０１２５】
難燃剤組成物、特に式（１）のホスホン酸エステル、Ｎ−アルコキシヒンダードアミン、メラミンシアヌレートおよびポリオレフィンに関しては、先に示された定義および好ましい事項が当てはまる。
【０１２６】
本発明のさらなる態様は、
本明細書で先に定義された式（１）のホスホン酸エステルと、
Ｎ−アルコキシヒンダードアミンと、
メラミンシアヌレートと
を含む組成物の、ポリオレフィンの難燃性の増大のための使用である。
【０１２７】
そのような組成物、特に式（１）のホスホン酸エステル、Ｎ−アルコキシヒンダードアミン、メラミンシアヌレートおよびポリオレフィンに関しては、先に示された定義および好ましい事項が当てはまる。
【０１２８】
本発明のさらなる態様は、
本明細書で先に定義された式（１）のホスホン酸エステルと、
式：
【化５４】
0006771538.tif 000055
［式中、Ｅ1は、Ｃ1〜Ｃ18−アルコキシまたはヒドロキシル置換されたＣ1〜Ｃ18−アルコキシである］のＮ−アルコキシヒンダードアミンと、
を含む難燃剤組成物である。
【０１２９】
難燃剤組成物が、式（１）および（７）の化合物に加えて、ポリオレフィンを含むことが好ましい。そのようなポリオレフィン含有組成物は、式（１）および（７）の化合物を、マスターバッチの全質量に対して１０質量％から９０質量％までの全量で含むマスターバッチの形であってよい。
【０１３０】
そのような組成物、特に式（１）のホスホン酸エステル、式（７）のＮ−アルコキシヒンダードアミンおよびポリオレフィンに関しては、先に示された定義および好ましい事項が当てはまる。式（７）の化合物は、最も好ましくは１−（２−ヒドロキシ−２−メチルプロポキシ）−４−オクタデカノイルオキシ−２，２，６，６−テトラメチルピペリジンである。
【実施例】
【０１３１】
以下の実施例は、本発明をより詳細に説明するものである。全てのパーセントおよび部は、特に記載がない限り質量を基準とするものである。
【０１３２】
実施例１：難燃剤の種々の組合せ物を含有するポリエチレンフィルムの難燃特性
ａ）ポリマー成分および光安定化剤
ポリマー成分（ＬＬＤＰＥ）：ＬＬＤＰＥ、ＤＯＷＬＥＸ（商標）ＳＣ  ２１０８Ｇ、製造元Ｄｏｗ社
光安定化剤（ＬＳ）：Ｃｈｉｍａｓｓｏｒｂ（登録商標）２０２０、製造元ＢＡＳＦ  ＳＥ社
【０１３３】
ｂ）難燃剤成分
ＦＲ−１：  １−（２−ヒドロキシ−２−メチルプロポキシ）−４−オクタデカノイルオキシ−２，２，６，６−テトラメチルピペリジン
ＦＲ−２：  ジホスホン酸ペンタエリトリトールジメチル（ＴＨＯＲ  ＧＲＯＵＰ  ＬＩＭＩＴＥＤ社からＡＦＬＡＭＭＩＴ（登録商標）ＰＣＯ９００として入手可能）
ＦＲ−３：  メラミンシアヌレート（ＢＡＳＦ  ＳＥ社からＭｅｌａｐｕｒ（登録商標）ＭＣとして入手可能）。
【０１３４】
ｃ）ＬＬＤＰＥフィルムの作製
特に記載がない限り、ＬＬＤＰＥ、ＬＳおよび相応の難燃剤成分ＦＲ−１、ＦＲ−２およびＦＲ−３は、示される量で乾式配合され、次いで同方向回転式二軸スクリュー押出機Ｂｅｒｓｔｏｒｆｆ  ４６Ｄ（研究室用サイズの二軸スクリュー押出機、２５ｍｍのスクリュー直径）において２３０℃の最高温度Ｔmaxでペレットへと溶融配合される。
【０１３５】
ペレット化された樹脂完全調合物を、次いで２２０℃の最高温度Ｔmaxで２５０μｍのフィルムへと、押出機Ｃｏｌｌｉｎ  Ｅ  ３０Ｍと接続されたキャストフィルム装置Ｃｏｌｌｉｎ  ＣＲ−１３６／３５０を使用してキャスティングする。
【０１３６】
ｄ）難燃剤としての調合物の性能
作製されたフィルムを、規格ＤＩＮ４１０２−パート１（１９９８年５月）に従って評価する。
ＤＩＮ４１０２−パート１：  試験片を、垂直に配置して、着火炎をその試験片の下端部に当てる（縁部着火試験）。
等級付けは、炎が試験片の１５０ｍｍに広がるまでの時間に基づく。
炎が２０秒間以内に１５０ｍｍの基準マークに達しない場合に、試験されたフィルムは、その試験に合格し、Ｂ２に等級付けされる。
炎が２０秒間以内に１５０ｍｍの基準マークに達した場合に、試験されたフィルムは、等級付けされない（ｎ．ｃ．）。
【０１３７】
添加剤の濃度およびフィルム試験片の性能を、第１表および第２表に示す。
【０１３８】
第１表：ＬＬＤＰＥキャストフィルム中の添加された添加剤の濃度
比較組成物（本発明によるものではない組成物）：Ｒｅｆ．１、２、３、４、５および６
本発明による組成物：Ｉｎｖ．１およびＩｎｖ．２
【表１】
0006771538.tif 000056
*全てのフィルムは０．２％のＣｈｉｍａｓｓｏｒｂ（登録商標）２０２０で安定化された。
【０１３９】
第２表：２５０μｍのＬＬＤＰＥキャストフィルムにおける修正されたＤＩＮ４１０２−パート１（縁部着火）による発炎試験
【表２】
0006771538.tif 000057
a)：接炎から２０秒間以内に発炎が１５０ｍｍの標点に達しない場合に、ＤＩＮ４１０２−パート１試験規格に従って「合格」と評価する。
b)：燃焼時間（秒）は、接炎から消炎までの発炎時間である。
c)：損傷長さ（ｍｍ）は、消炎後の燃焼したフィルムの垂直部分である。
d)：濾紙上に落ちた燃焼している溶融ドリップが、試験片の下に配置されるその紙に着火しない場合に、ＤＩＮ４１０２−パート１試験規格に従って「なし」と評価する。「なし」が最良の評価である。
【０１４０】
Ｉｎｖ．１およびＩｎｖ．２は、該組成物の難燃性能を、比較組成物Ｒｅｆ．１、２、３、４、５および６と比べて大幅に増大させている。燃焼時間も損傷長さも、Ｉｎｖ．１およびＩｎｖ．２についてはかなり低く、両者ともＤＩＮ４１０２−パート１による試験に合格し、燃焼しているドリップは、試験片の下に配置される紙に着火しない。
【０１４１】
実施例２：難燃剤の種々の組合せ物を含有するポリエチレンフィルムの難燃特性
ａ）ポリマー成分および光安定化剤
ポリマー成分（ＬＬＤＰＥ）：ＬＬＤＰＥ、ＤＯＷＬＥＸ（商標）ＳＣ  ２１０８Ｇ、製造元Ｄｏｗ社
光安定化剤（ＬＳ）：Ｃｈｉｍａｓｓｏｒｂ（登録商標）２０２０、製造元ＢＡＳＦ  ＳＥ社
【０１４２】
ｂ）難燃剤成分
ＦＲ−２：  ジホスホン酸ペンタエリトリトールジメチル（ＴＨＯＲ  ＧＲＯＵＰ  ＬＩＭＩＴＥＤ社からＡＦＬＡＭＭＩＴ（登録商標）ＰＣＯ９００として入手可能）
ＦＲ−３：  メラミンシアヌレート（ＢＡＳＦ  ＳＥ社からＭｅｌａｐｕｒ（登録商標）ＭＣとして入手可能）
ＦＲ−４：  式（５）の化合物（ＢＡＳＦ  ＳＥ社からＦｌａｍｅｓｔａｂ（登録商標）ＮＯＲ（商標）１１６ＦＦとして入手可能）
ＦＲ−５：  式（３）の化合物（ＢＡＳＦ  ＳＥ社からＴｉｎｕｖｉｎ（登録商標）ＮＯＲ（商標）３７１として入手可能）
ＦＲ−６：  式（４）の化合物
【０１４３】
ｃ）ＬＬＤＰＥフィルムの作製
特に記載がない限り、ＬＬＤＰＥ、ＬＳおよび難燃剤成分ＦＲ−２、ＦＲ−３、ＦＲ−４、ＦＲ−５およびＦＲ−６は、示される量で乾式配合され、次いで同方向回転式二軸スクリュー押出機Ｂｅｒｓｔｏｒｆｆ  ４６Ｄ（研究室用サイズの二軸スクリュー押出機、２５ｍｍのスクリュー直径）において２３０℃の最高温度Ｔmaxでペレットへと溶融配合される。
【０１４４】
ペレット化された樹脂完全処方物を、次いで２２０℃の最高温度Ｔmaxで２５０μｍのフィルムへと、押出機Ｃｏｌｌｉｎ  Ｅ  ３０Ｍと接続されたキャストフィルム装置Ｃｏｌｌｉｎ  ＣＲ−１３６／３５０を使用してキャスティングする。
【０１４５】
ｄ）難燃剤としての調合物の性能
作製されたフィルムを、規格ＤＩＮ４１０２−パート１（１９９８年５月）に従って評価する。
ＤＩＮ４１０２−パート１：  試験片を、垂直に配置して、着火炎をその試験片の下端部に当てる（縁部着火試験）。
等級付けは、炎が試験片の１５０ｍｍに広がるまでの時間に基づく。
炎が２０秒間以内に１５０ｍｍの基準マークに達しない場合に、試験されたフィルムは、その試験に合格し、Ｂ２に等級付けされる。
炎が２０秒間以内に１５０ｍｍの基準マークに達した場合に、試験されたフィルムは、等級付けされない（ｎ．ｃ．）。
【０１４６】
添加剤の濃度およびフィルム試験片の性能を、第３表および第４表に示す。
【０１４７】
第３表：ＬＬＤＰＥキャストフィルム中の添加された添加剤の濃度
比較組成物（本発明によるものではない組成物）：Ｒｅｆ．１
本発明による組成物：Ｉｎｖ．３、Ｉｎｖ．４およびＩｎｖ．５
【表３】
0006771538.tif 000058
*全てのフィルムは０．２％のＣｈｉｍａｓｓｏｒｂ（登録商標）２０２０で安定化された。
【０１４８】
第４表：２５０μｍのＬＬＤＰＥキャストフィルムにおける修正されたＤＩＮ４１０２−パート１（縁部着火）による燃焼試験
【表４】
0006771538.tif 000059
a)：接炎から２０秒間以内に燃焼が１５０ｍｍの標点に達しない場合に、ＤＩＮ４１０２−パート１試験規格に従って「合格」と評価する。
b)：燃焼時間（秒）は、接炎から消炎までの発炎時間である。
c)：損傷長さ（ｍｍ）は、消炎後の燃焼したフィルムの垂直部分である。
d)：濾紙上に落ちた燃焼している溶融ドリップが、試験片の下に配置されるその紙に着火しない場合に、ＤＩＮ４１０２−パート１試験規格に従って「なし」と評価する。「なし」が最良の評価である。
【０１４９】
Ｎ−アルコキシヒンダードアミン（ＦＲ−４またはＦＲ−５またはＦＲ−６）とジホスホン酸ペンタエリトリトールジメチル（ＦＲ−２）およびメラミンシアヌレート（ＦＲ−３）との組合せ物である組成物Ｉｎｖ．３、４および５は、ＤＩＮ４１０２−パート１の試験に合格し、燃焼時間および損傷長さの減少に有効である。